(57)【要約】【課題】慣用のアルミン珪酸塩組成物の好ましくない大規模な脱アルミナ及び水蒸気不安定性がない六角形、立方体、虫孔又は泡沫の骨格構造を有する超安定な多孔性アルミン珪酸塩の組み立て物（assembly）を提供する。【解決手段】イオン性の構造誘導剤を用いてプロトゼオライト的な種から導かれるメソ多孔性の六角形、立方体、層状、虫孔、又はセル状泡沫のアルミノ珪酸塩、ガロ珪酸塩及びチタノ珪酸塩について記載される。【選択図】なし【特許請求の範囲】
【請求項１】
四面体のＳｉＯ4単位及び四面体のＡｌＯ4単位を結合することによって作られた骨格を含む多孔性の構造化されたアルミノ珪酸塩組成物であって、該骨格が細孔を画定し、１０００対１〜１対１の間のＳｉ対Ａｌモル比、２〜１００ｎｍの間の基底間隔に対応する少なくとも１つのＸ線回折ピーク、２００〜１４００ｍ2／ｇの間のＢＥＴ表面積、１〜１００ｎｍの間の平均細孔寸法及び０．１〜３．５ｃｍ3／ｇの間の細孔容積を有し、そして該組成物が２０容積％の８００℃の水蒸気に２時間暴露された後に、最初の骨格の細孔容積を少なくとも５０％保持する、アルミノ珪酸塩組成物。
【請求項２】
四面体のＳｉＯ4単位及び四面体のＡｌＯ4単位を結合することによって作られた骨格を含む多孔性の構造化されたアルミノ珪酸塩組成物であって、該骨格が細孔を画定し、１０００対１〜１対１の間のＳｉ対Ａｌモル比、２〜１００ｎｍの間の基底間隔に対応する少なくとも１つのＸ線回折ピーク、２００〜１４００ｍ2／ｇの間のＢＥＴ表面積、１〜１００ｎｍの間の平均細孔寸法及び０．１〜３．５ｃｍ3／ｇの間の細孔容積を有し、そして該組成物が２０容積％の６００℃の水蒸気に４時間暴露された後に、最初の骨格の細孔容積を少なくとも７５％保持する、アルミノ珪酸塩組成物。
【請求項３】
予めつくられたゼオライトの種から組み立てられた請求項１又は２に記載の組成物。
【請求項４】
ゼオライトの種が有機オニウムイオン、アルカリ金属イオン及びこれらの混合物からなる群から選択される構造誘導剤を用いて生成される、請求項３に記載の組成物。
【請求項５】
四面体のＳｉＯ4単位及び四面体のＡｌＯ4単位を結合することによって作られた骨格を含む多孔性の構造化されたアルミノ珪酸塩組成物であって、該骨格が細孔内部に有機界面活性剤を有する細孔を画定し、１０００対１〜１対１の間のＳｉ対Ａｌモル比、２〜１００ｎｍの基底間隔に対応する少なくとも１つのＸ線回折ピーク、２００〜１４００ｍ2／ｇの間のＢＥＴ表面積、１〜１００ｎｍの間の平均細孔寸法及び０．１〜３．５ｃｍ3／ｇの間の細孔容積を有し、そして該組成物が有機界面活性剤、任意により共界面活性剤、及び予め形成されたゼオライトの種から誘導される、上記アルミノ珪酸塩組成物。
【請求項６】
有機界面活性剤が有機オニウムイオン界面活性剤及び非イオン界面活性剤からなる群から選択される、請求項５に記載の組成物。
【請求項７】
界面活性剤が非イオンポリエチレンオキサイド界面活性剤及び非イオンアミン界面活性剤からなる群から選択される非イオン界面活性剤である、請求項６に記載の組成物。
【請求項８】
ゼオライトの種が有機オニウムイオン、アルカリ金属イオン及びこれらの混合物からなる群から選択される構造誘導剤を用いて形成される、請求項７に記載の組成物。
【請求項９】
骨格の細孔内に０．１〜１０重量％の炭素を含む、請求項１、２又は３に記載の組成物。
【請求項１０】
５００〜６００ｃｍ-1の間の赤外吸収バンドを有する請求項１及び２に記載の組成物。
【請求項１１】
有機界面活性剤が、アルキル中に２〜３６個の間の炭素原子を含み、芳香族炭化水素中に６〜３６個の間の炭素原子を含むアルキルアルコール、アルキルアミン、芳香族炭化水素及びこれらの混合物からなる群から選択される共界面活性剤を含む、請求項５に記載の組成物。
【請求項１２】
（ａ）水溶液、ゲル、懸濁液で湿潤された粉末及びこれらの混合物からなる群から選択されるプロトゼオライトアルミノ珪酸塩の種を供給し；
（ｂ）水性媒体中の種を混合物中で有機界面活性剤と反応させ；
（ｃ）段階（ｂ）の混合物を２５〜２００℃の温度で熟成して、組成物の沈殿を得；そして
（ｄ）組成物を段階（ｃ）の混合物から分離する
ことを含む、多孔性のアルミノ珪酸塩組成物を形成する方法。
【請求項１３】
種がゼオライトの種である、請求項１２に記載の方法。
【請求項１４】
有機界面活性剤がオニウムイオン界面活性剤及び非イオン界面活性剤からなる群から選択される、請求項１２又は１３に記載の方法。
【請求項１５】
有機界面活性剤が、アルキル中に２〜３６個の間の炭素原子を含み、芳香族炭化水素中に６〜３６個の間の炭素原子を含むアルキルアルコール、アルキルアミン、芳香族炭化水素及びこれらの混合物からなる群から選択される共界面活性剤を含む、請求項１４に記載の方法。
【請求項１６】
ゼオライトの種が有機オニウムイオン、アルカリ金属イオン及びこれらの混合物からなる群から選択される構造誘導剤を用いて形成される、請求項１３に記載の方法。
【請求項１７】
さらに組成物がか焼される、請求項１２又は１３に記載の方法。
【請求項１８】
さらに組成物が４００℃以上でか焼される請求項１２、１３又は１６に記載の方法。
【請求項１９】
四面体のＳｉＯ4単位及び四面体のＡｌＯ4単位を結合することによって作られた骨格を含む多孔性の構造化されたアルミノ珪酸塩組成物であって、該骨格が界面活性剤及び任意により共界面活性剤を内部に有する該組成物のメソ細孔を画定し、１０００対１〜１対１の間のＳｉ対Ａｌモル比、また２．０〜１００ｎｍの基底間隔に対応する少なくとも１つのＸ線回折ピーク、２００〜１４００ｍ2／ｇの間のＢＥＴ表面積、１〜１００ｎｍの間の平均細孔寸法及び０．１〜３．５ｃｍ3／ｇの間の細孔容積を有し、そして該組成物がか焼された場合、２０容積％の８００℃の水蒸気に２時間暴露された後に、最初の骨格の細孔容積を少なくとも５０％保持する上記アルミノ珪酸塩組成物。
【請求項２０】
界面活性剤が、
（ａ）式Ｒ1Ｒ2Ｒ3Ｒ4Ｑ+（式中、Ｑは窒素又は燐であり、またＲ部分の少なくとも１つが炭素原子６〜３６個のアリール、アルキル及びこれらの組み合わせからなる群から選択され、Ｒ部分の残りが水素、炭素原子１〜５個のアルキル及びこれらの組み合わせからなる群から選択される）のアンモニウム又はホスホニウムイオン、及び
（ｂ）親水性ブロック内にポリエチレンオキサイド単位を含みまた疎水性ブロック内にポリプロピレンオキサイド、ポリブチレンオキサイド、アルキル、又はアリール単位を含む非イオンブロック界面活性剤、及び６〜３６個の炭素原子を含む非イオンアミン界面活性剤
からなる群から選択される請求項１９に記載の組成物。
【請求項２１】
アルキルアミン、アルキルアルコール、芳香族炭化水素及びこれらの混合物からなる群から選択される共界面活性剤が存在し、該共界面活性剤中の炭素原子の数が２〜３６の間である、請求項１９に記載の組成物。
【請求項２２】
骨格が六角形、立方体、層状、虫孔又はセル状泡沫である構造を有する、請求項１、２、５又は１９のいずれか１項に記載の組成物。
【請求項２３】
オニウムイオン界面活性剤及び任意により共界面活性剤がか焼、イオン交換、あるいはイオン交換及びか焼との組み合わせにより除去される、請求項５又は１９に記載の組成物。
【請求項２４】
四面体のＳｉＯ4単位及び四面体のＡｌＯ4単位を結合することによって作られた骨格を含む多孔性の構造化されたアルミノ珪酸塩組成物であって、該骨格が、１０００対１〜１対１の間のＳｉ対Ａｌモル比を有するメソ細孔を画定し、２．０〜１００ｎｍの間の基底間隔に対応する少なくとも１つのＸ線回折ピークを有し、そしてＢＥＴ表面積が２００〜１４００ｍ2／ｇであり、骨格の平均細孔寸法が１．０〜１００ｎｍの間であり、そして骨格の細孔容積が０．１〜３．５ｃｍ3／ｇの間であり、該組成物が、２０容積％の８００℃の水蒸気に２時間暴露された後に、最初の骨格の細孔容積を少なくとも５０％保持する、上記アルミノ珪酸塩組成物。
【請求項２５】
骨格が六角形、立方体、層状、虫孔又はセル状泡沫である構造を有する、請求項２４に記載の組成物。
【請求項２６】
四面体のＳｉＯ4単位及び四面体のＡｌＯ4単位を結合することによって作られた骨格を含むハイブリッドな多孔性アルミノ珪酸塩−炭素組成物であって、該骨格が、１０００対１〜１対１の間のＳｉ対Ａｌモル比及び０．０１〜１０重量％のメソ細孔中に埋め込まれた炭素を有するメソ細孔を画定し、２．０〜１００ｎｍの基底間隔に対応する少なくとも１つのＸ線回折ピークを有し、そしてＢＥＴ表面積が２００〜１４００ｍ2／ｇであり、骨格の平均細孔寸法が１．０〜１００ｎｍの間であり、そして骨格の細孔容積が０．１〜３．５ｃｍ3／ｇの間であり、また組成物が、２０容積％の８００℃の水蒸気に２時間暴露された後に、最初の骨格の細孔容積を少なくとも５０％保持する、アルミノ珪酸塩−炭素組成物。
【請求項２７】
骨格が六角形、立方体、層状、虫孔又はセル状泡沫である構造を有する、請求項２６項に記載の組成物。
【請求項２８】
請求項１９に記載の組成物を０〜２００℃の間の温度で２４時間までの期間にわたってアンモニウム塩溶液で処理し、そしてアンモニウムイオンを該組成物に導入するためにこの処理を１０回まで反復し、得られる組成物を収集しそして乾燥し、次いで４００〜９００℃の間の温度でか焼して界面活性剤を除去し、界面活性剤のある割合をメソ細孔中に埋め込まれた炭素へと転換することにより製造される組成物。
【請求項２９】
（ａ）塩基性のｐＨで珪酸ナトリウム溶液をアルミン酸ナトリウム溶液とアルミニウム対珪素比１０００対１〜１対１の間で反応させ、混合物を２５〜２００℃で４８時間までの期間にわたって熟成してゼオライトの種を形成し；
（ｂ）得られる混合物を界面活性剤及び任意により共界面活性剤と反応させ；
（ｃ）（ｂ）から得られる混合物をプロトン酸によって酸性化して、ＯＨ-／（Ｓｉ＋Ａｌ）比が０．１０〜１０の範囲にある混合物を得；
（ｄ）段階（ｃ）からの混合物を２０〜２００℃の温度で熟成して組成物の沈殿を得；そして
（ｅ）段階（ｄ）の混合物から組成物を分離する
ことを含むメソ多孔性のアルミノ珪酸塩組成物を形成する方法。
【請求項３０】
コロイド状シリカ、ヒュームドシリカ、シリカゲル、シリコンアルコキシド及びこれらの混合物からなる群から選択される珪素源に水酸化ナトリウムを反応させることにより珪酸ナトリウムが調製される、請求項２９に記載の方法。
【請求項３１】
アルミン酸ナトリウムが水酸化ナトリウムを可溶性アルミニウム塩、カチオン性アルミニウムオリゴマー、水酸化アルミニウム、酸化アルミニウム、アルミニウムアルコキシド及びこれらの混合物からなる群から選択されるアルミニウム源に反応させることにより製造される、請求項２９に記載の方法。
【請求項３２】
界面活性剤が
（ａ）炭素原子８〜３６個を含む疎水性部分を有するアルキル第４級アンモニウム界面活性剤、
（ｂ）親水性部分としてポリエチレンオキサイドブロックを含む非イオン界面活性剤、及び
（ｃ）非イオンアミン界面活性剤
からなる群から選択される、請求項２９に記載の方法。
【請求項３３】
組成物が１．０Ｍの硝酸アルミニウムの外部標準に対して５７〜６５ｐｐｍの範囲にある化学シフトを示す27Ａｌ−ＮＭＲ共鳴線を有する、請求項２９に記載の方法。
【請求項３４】
（ａ）水溶液、ゲル、懸濁液、湿潤粉末、又はこれらの組み合わせとしてゼオライトの種を供給し；
（ｂ）水性媒体中のゼオライトの種を界面活性剤と反応させ、ここで溶液は０．１０〜１０の範囲のＯＨ-／（Ｓｉ＋Ａｌ）比を有し、
（ｃ）段階（ｂ）からの混合物を２０〜２００℃の間の温度で熟成して組成物の沈殿を得；そして
（ｄ）段階（ｃ）の混合物から組成物を分離する
ことを含む、メソ多孔性アルミノ珪酸塩組成物を形成する方法。
【請求項３５】
（ａ）四面体のＳｉＯ4単位及び四面体のＡｌＯ4単位を結合することによって作られた骨格を含むメソ多孔性のアルミノ珪酸塩組成物であって、該骨格が１０００対１〜１対１の間のＳｉ対Ａｌモル比を有するメソ細孔を画定し、２．０〜１００ｎｍの基底間隔に対応する少なくとも１つのＸ線回折ピークを有し、ＢＥＴ表面積が２００〜１４００ｍ2／ｇの間であり、骨格の平均細孔寸法が１．０〜１００ｎｍの間であり、そして骨格の細孔容積が０．１〜３．５ｃｍ3／ｇの間であり、また組成物が２０容積％の８００℃の水蒸気に２時間暴露された後に、最初の骨格の細孔容積を少なくとも５０％保持する、アルミノ珪酸塩組成物；及び
（ｂ）アルミノ珪酸塩組成物のためのバインダー
を含む、有機分子の流動床接触分解（ＦＣＣ）又は水添分解に有用な触媒。
【請求項３６】
（ａ）四面体のＳｉＯ4単位及び四面体のＡｌＯ4単位を結合することによって作られた骨格を含むメソ多孔性のアルミノ珪酸塩−炭素組成物であって、該骨格が１０００対１〜１対１の間のＳｉ対Ａｌモル比及び０．０１〜１０重量％のメソ細孔中に埋め込まれた炭素を有するメソ細孔を画定し、２．０〜１００ｎｍの間の基底間隔に対応する少なくとも１つのＸ線回折ピークを有し、ＢＥＴ表面積が２００〜１４００ｍ2／ｇの間であり、骨格の平均細孔寸法が１．０〜１００ｎｍの間であり、そして骨格の細孔容積が０．１〜３．５ｃｍ3／ｇであり、炭素含有率が０．０１〜１０重量％であり、また組成物が、２０容積％の８００℃の水蒸気に２時間暴露された後に、最初の骨格の細孔容積を少なくとも５０％保持する、アルミノ珪酸塩−炭素組成物；及び
（ｂ）アルミノ珪酸塩−炭素組成物のためのバインダー
を含む、有機分子の流動床接触分解（ＦＣＣ）又は水添分解に有用な触媒。
【請求項３７】
（ａ）四面体のＳｉＯ4単位及び四面体のＡｌＯ4単位を結合することによって作られた骨格を含むメソ多孔性のアルミノ珪酸塩組成物であって、該骨格が１０００対１〜１対１の間のＳｉ対Ａｌモル比を有するメソ細孔を画定し、また２．０〜１００ｎｍの間の基底間隔に対応する少なくとも１つのＸ線回折ピークを有し、ＢＥＴ表面積が２００〜１４００ｍ2／ｇの間であり、骨格の平均細孔寸法が１．０〜１００ｎｍの間であり、そして骨格の細孔容積が０．１〜３．５ｃｍ3／ｇの間であり、また組成物が、２０容積％の８００℃の水蒸気に２時間暴露された後に、最初の骨格の細孔容積を少なくとも５０％保持する、アルミノ珪酸塩組成物及びアルミノ珪酸塩組成物のためのバインダーを含む接触分解触媒を反応器内に供給し；そして
（ｂ）有機分子の反応を惹起する温度及び圧力で有機分子を触媒上に導入すること
を含む、分子量がより小さい成分へと有機分子を接触反応させる方法。
【請求項３８】
（ａ）四面体のＳｉＯ4単位及び四面体のＡｌＯ4単位を結合することによって作られた骨格を含むメソ多孔性のアルミノ珪酸塩−炭素組成物であって、該骨格が、１０００対１〜１対１の間のＳｉ対Ａｌモル比及び０．０１〜１０重量％のメソ細孔中に埋め込まれた炭素を有するメソ細孔を画定し、２．０〜１００ｎｍの間の基底間隔に対応する少なくとも１つのＸ線回折ピークを有し、ＢＥＴ表面積が２００〜１４００ｍ2／ｇの間であり、骨格の平均細孔寸法が１．０〜１００ｎｍの間であり、そして骨格の細孔容積が０．１〜３．５ｃｍ3／ｇの間であり、また組成物が２０容積％の８００℃の水蒸気に２時間暴露された後に、最初の骨格の細孔容積を少なくとも５０％保持する、アルミノ珪酸塩−炭素組成物及びアルミノ珪酸塩−炭素組成物のためのバインダーを含む接触分解触媒を反応器内に供給し；そして
（ｂ）有機分子の反応を惹起する温度及び圧力で有機分子を触媒上に導入すること
を包含する、分子量がより小さい成分へと有機分子を反応させる方法。
【請求項３９】
（ａ）四面体のＳｉＯ4単位及び四面体のＡｌＯ4単位を結合することによって作られた骨格を含む多孔性の構造化されたアルミノ珪酸塩組成物であって、該骨格が細孔を画定しまた１０００対１〜１対１の間のＳｉ対Ａｌモル比を有し、２〜１００ｎｍの基底間隔に対応する少なくとも１つのＸ線回折ピークを有し、該組成物が、２０容積％の８００℃の水蒸気に２時間暴露された後に、最初の骨格の細孔容積を少なくとも５０％保持する、アルミノ珪酸塩組成物；及び
（ｂ）アルミノ珪酸塩組成物のためのバインダー
を含む、有機分子の流動床接触分解（ＦＣＣ）又は水添分解に有用な触媒。
【請求項４０】
（ａ）四面体のＳｉＯ4単位及び四面体のＡｌＯ4単位を結合することによって作られた骨格を含む多孔性の構造化されたアルミノ珪酸塩組成物であって、該骨格が細孔を画定し、１０００対１〜１対１の間のＳｉ対Ａｌモル比を有し、１〜１００ｎｍの基底間隔に対応する少なくとも１つのＸ線回折ピークを有し、該組成物が、２０容積％の８００℃の水蒸気に２時間暴露された後に、最初の骨格の細孔容積を少なくとも５０％保持する、アルミノ珪酸塩組成物を供給し；そして
（ｂ）有機分子の反応を惹起する温度及び圧力で有機分子を触媒上に導入すること
を
含む、分子量がより小さい成分へと有機分子を反応させる方法。
【請求項４１】
１．０Ｍの硝酸アルミニウムの外部標準に対して、５７〜６５ｐｐｍの間の27Ａｌ−ＮＭＲの化学シフトを有する、請求項１及び２に記載の組成物。
【発明の詳細な説明】
【技術分野】
【０００１】
（関連出願に関する相互引照）
本出願は２０００年５月２５日出願の一連番号０９／５７８，３１５の部分継続である。
【０００２】
（連邦によって資金提供される研究及び開発に関する言及）
本発明はＮａｔｉｎｏｎａｌ  Ｓｃｉｅｎｃｅ  Ｆｏｕｎｄａｔｏｉｏｎ  Ｇｒａｎｔ  第ＣＨＥ−９６３３７９８号及びＣＨＥ−９９０３７０６号の下でなされた。この発明に対して米国連邦政府はいくらかの権利を有する。
【０００３】
本発明は高温度でそして水熱条件下で安定である独特な構造を有する多孔性のアルミノ珪酸塩組成物に関する。特に、本発明は構造誘導剤（a structure directing agent）とともにゼオライトの種を使用する、多孔性のアルミノ珪酸塩組成物を製造する方法に関する。さらに、本発明は油及び他の有機分子のための新規な分解触媒に関する。本発明は、慣用のアルミン珪酸塩組成物の好ましくない大規模な脱アルミナ及び水蒸気不安定性がない六角形、立方体、虫孔又は泡沫の骨格構造を有する超安定な多孔性アルミン珪酸塩の組み立て物（assembly）を提供する。
【背景技術】
【０００４】
これまで報告されたアルミノ珪酸塩のメソ構造体はすべて、直接アルミナ化又は合成後のアルミナ化のいずれかによって製造されるため、か焼に際して骨格の大規模な脱アルミン酸塩が起きる（Ryoo, R.ら、Chem. Commun. 2225 (1997)；及びLuan, Z. H.ら、J. Phys. Chem. 99 10590 (1995)）。この好ましくない性質は、か焼過程で発生する水蒸気による骨格のＡｌの加水分解に帰せられている（Corma, A.ら、J. Catal. 148 569 (1994)；及びLuan, Z. H.ら，J. Phys. Chem. 99 10590 (1995)）。脱アルミナ過程の原因となるメカニズムに関わりなく、有機化学的転化のためのこれらの物質の酸触媒特性が著しく損なわれる。さらに、これまで報じられているアルミノ珪酸塩のメソ構造はすべて、石油用触媒を処理する際に通常遭遇する温度で水蒸気に暴露される時、その骨格のメソ多孔性を完全に喪失する。
【０００５】
メソ多孔性のＭＣＭ−４１分子篩の発見（Peck, J. S.ら、J. Am. Chem. Soc. 114 10834 (1992)）後間もなく、アルミニウムを骨格内に取り込むと穏和な酸官能性が導入されるが、特に、意図するアルミニウム荷量が約８モル％を越える場合、アルミニウムの広範囲の整列及び四面体の位置どりが損なわれることが判明した（Chen, C-Y.ら、Microporous Mater. 2 17 (1993); Borade,. R. B.ら、Catal. Lett 31 267 (1994); Luan, Z. H.ら、J. Phys. Chem. 99 10590 (1995)）。穏和な酸性及び構造的一体性の喪失は、再生条件下での劣悪な水蒸気安定性とあいまって、六角形のＡｌ−ＭＣＭ−４１組成物を高分子量の石油留分を処理するに関して候補として魅力的でないものとしている。より最近には、直接的な組み立てを通じてのＡｌ−ＭＣＭ−４１の構造的一体性の改善（Janicke, M. T.ら、Chem. Mater. 11 1342 (1999)）、及び合成後の変性方法（Hamdan, H.ら、J. Chem. Soc. Faraday Trans 92 2311 (1996); Mokaya, R.ら、Chem. Commun. 2185 (1997); Ryoo, R.ら、J. Chem. Commun. 2225 (1997)；及びRyoo, R.ら、Chem. Mater. 9 1607 (1998)）の改善に大きな発展がなされている。しかしながら、低い酸性及び劣悪な水蒸気安定性は石油精製における用途の可能性を以前として限定してしまう（Corma, A.、Chem. Rev. 2373 (1997)）。
【０００６】
以上から、特に水蒸気の存在下で安定であるより大きな細孔寸法を有しメソ構造である改善されたアルミノ珪酸塩組成物に対する需要がある。特に、本発明は安定な骨格構造を有するアルミノ珪酸塩に関する。
【発明の開示】
【発明が解決しようとする課題】
【０００７】
（発明の概要）
本発明は、結合した四面体のＳｉＯ4及びＡｌＯ4単位の骨格を含む多孔性の構造化されたアルミノ珪酸塩組成物であって、該骨格が細孔を画定しまた約１０００対１〜１対１の間のＳｉ対Ａｌモル比を有し、また約２〜１００ｎｍの間の基底間隔（basal spacing）に対応する少なくとも１つのＸ線回折ピークを有し、そして該組成物が、２０容積％の８００℃の水蒸気に２時間暴露された後に、最初の骨格の細孔容積を少なくとも５０％保持する、アルミノ珪酸塩組成物に関する。
【０００８】
本発明はまた、結合したＳｉＯ4及びＡｌＯ4単位の骨格を含む多孔性の構造化されたアルミノ珪酸塩組成物であって、該骨格が細孔を画定しまた約１０００対１〜１対１の間のＳｉ対Ａｌモル比を有し、また２〜１００ｎｍの間の少なくとも１つのＸ線回折ピークを有し、そして該組成物が、２０容積％の６００℃の水蒸気に４時間暴露された後に、最初の骨格の細孔容積を少なくとも７５％保持する、アルミノ珪酸塩組成物にも関する。
【０００９】
本発明は、結合した四面体のＳｉＯ4及びＡｌＯ4単位の骨格を含む多孔性の構造化されたアルミノ珪酸塩組成物であって、この骨格が細孔内に有機界面活性剤を有する細孔を画定し、また１０００対１〜１対１の間のＳｉ対Ａｌモル比を有し、また約２〜１００ｎｍの間の基底間隔に対応する少なくとも１つのＸ線回折ピークを有し、そして、該組成物が、有機界面活性剤、任意により共界面活性剤、及び予めつくられたゼオライトの種から誘導される、アルミノ珪酸塩組成物にも関する。
【課題を解決するための手段】
【００１０】
本発明は、
（ａ）水溶液、ゲル、懸濁液で湿潤された粉末及びこれらの混合物からなる群から選択されるプロトゼオライトアルミノ珪酸塩（protozeolitic aluminosilicate）の種を供給し；
（ｂ）水性媒体中の該種を混合物中で有機界面活性剤と反応させ；
（ｃ）段階（ｂ）の混合物を２５〜２００℃の温度で熟成して、組成物の沈殿を得；そして
（ｄ）組成物を段階（ｃ）の混合物から分離する
ことを包含する多孔性のアルミノ珪酸塩組成物を形成する方法にも関する。
【００１１】
本発明は、結合した四面体のＳｉＯ4及びＡｌＯ4単位の骨格を含む構造化されたアルミノ珪酸塩組成物であって、該骨格が界面活性剤及び任意により共界面活性剤を内部に有するメソ細孔を画定し、約１０００対１〜１対１の間のＳｉ対Ａｌモル比を有し、また約２．０〜１００ｎｍの間の基底間隔に対応する少なくとも１つのＸ線回折ピークを有し、そして該組成物がか焼されるとき、２０容積％の８００℃の水蒸気に２時間暴露された後に、最初の骨格の細孔容積を少なくとも５０％保持する、アルミノ珪酸塩組成物にも関する。
【００１２】
さらに本発明は、結合した四面体のＳｉＯ4及びＡｌＯ4単位の骨格を含む多孔性のアルミノ珪酸塩組成物であって、該骨格が、約１０００対１〜１対１の間のＳｉ対Ａｌモル比を有するメソ細孔を画定し、また約２．０〜１００ｎｍの間の基底間隔に対応する少なくとも１つのＸ線回折ピークを有し、そして、ＢＥＴ表面積が２００〜１４００ｍ2／ｇであり、骨格の平均細孔寸法が約１．０〜１００ｎｍの間であり、そして骨格の細孔容積が約０．１〜３．５ｃｍ3／ｇの間であり、また該組成物が、２０容積％の８００℃の水蒸気に２時間暴露された後に、最初の骨格の細孔容積を少なくとも５０％保持する、アルミノ珪酸塩組成物に関する。
【００１３】
さらに本発明は、結合した四面体のＳｉＯ4及びＡｌＯ4単位の骨格を含むハイブリッドな多孔性アルミノ珪酸塩−炭素組成物であって、該骨格が、約１０００対１〜１対１の間のＳｉ対Ａｌモル比及び０．０１〜１０重量％の間のメソ細孔中に埋め込まれた炭素を有するメソ細孔を画定し、また約２．０〜１００ｎｍの間の基底間隔に対応する少なくとも１つのＸ線回折ピークを有し、そして、ＢＥＴ表面積が２００〜１４００ｍ2／ｇの間であり、骨格の平均細孔寸法が約１．０〜１００ｎｍであり、そして骨格の細孔容積が約０．１〜３．５ｃｍ3／ｇであり、また組成物が、２０容積％の８００℃の水蒸気に２時間暴露された後に、最初の骨格の細孔容積を少なくとも５０％保持する、アルミノ珪酸塩−炭素組成物に関する。
【００１４】
さらに本発明は、
（ａ）塩基性ｐＨで珪酸ナトリウム溶液をアルミン酸ナトリウム溶液とアルミニウム対珪素比約１０００対１〜１対１で反応させ、混合物を２５〜２００℃で４８時間までの期間にわたって熟成してゼオライトの種を形成し；
（ｂ）得られる混合物を界面活性剤及び任意により共界面活性剤と反応させ；
（ｃ）（ｂ）から得られる混合物をプロトン酸によって酸性化して、ＯＨ-／（Ｓｉ＋Ａｌ）比が０．１０〜１０の範囲にある混合物を得；
（ｄ）段階（ｃ）からの混合物を２０〜２００℃の温度で熟成して組成物の沈殿を得；そして
（ｅ）段階（ｄ）の混合物から組成物を分離する
ことを包含するメソ多孔性のアルミノ珪酸塩組成物を形成する方法に関する。
【００１５】
さらに本発明は、
（ａ）水溶液、ゲル、懸濁液、湿潤粉末、又はこれらの組み合わせとしてゼオライトの種を供給し；
（ｂ）水性媒体中のゼオライトの種を界面活性剤と反応させ、この場合、溶液は０．１０〜１０の範囲のＯＨ-／（Ｓｉ＋Ａｌ）比を有し、
（ｃ）段階（ｂ）からの混合物を２０〜２００℃の温度で熟成して組成物の沈殿を得；そして
（ｄ）段階（ｃ）の混合物から組成物を分離する
ことを包含するメソ多孔性アルミノ珪酸塩組成物を形成する方法に関する。
【００１６】
さらに本発明は、
（ａ）結合した四面体のＳｉＯ4及びＡｌＯ4単位の骨格を含むメソ多孔性のアルミノ珪酸塩組成物であって、該骨格が、約１０００対１〜１対１の間のＳｉ対Ａｌモル比を有するメソ細孔を画定し、また約２．０〜１００ｎｍの間の基底間隔に対応する少なくとも１つのＸ線回折ピークを有し、そして、ＢＥＴ表面積が２００〜１４００ｍ2／ｇの間であり、骨格の平均細孔寸法が約１．０〜１００ｎｍであり、そして骨格の細孔容積が約０．１〜３．５ｃｍ3／ｇであり、また組成物が、２０容積％の８００℃の水蒸気に２時間暴露された後に、最初の骨格の細孔容積を少なくとも５０％保持する、アルミノ珪酸塩組成物；及び
（ｂ）アルミノ珪酸塩組成物のためのバインダー
を含む、有機分子を流動床触媒クラッキング（ＦＣＣ）又は水添分解するために有用な触媒に関する。
【００１７】
さらに本発明は、
（ａ）結合した四面体のＳｉＯ4及びＡｌＯ4単位の骨格を含むメソ多孔性のアルミノ珪酸塩−炭素組成物であって、該骨格が、約１０００対１〜１対１の間のＳｉ対Ａｌモル比及び０．０１〜１０重量％の間のメソ細孔中に埋め込まれた炭素を有するメソ細孔を画定し、また約２．０〜１００ｎｍの間の基底間隔に対応する少なくとも１つのＸ線回折ピークを有し、ＢＥＴ表面積が２００〜１４００ｍ2／ｇの間であり、骨格の平均細孔寸法が約１．０〜１００ｎｍの間であり、そして骨格の細孔容積が約０．１〜３．５ｃｍ3／ｇの間であり、炭素含有率が０．０１〜１０重量％の間であり、また組成物が、２０容積％の８００℃の水蒸気に２時間暴露された後に、最初の骨格の細孔容積を少なくとも５０％保持する、アルミノ珪酸塩−炭素組成物；及び
（ｂ）アルミノ珪酸塩−炭素組成物のためのバインダー
を含む、有機分子を流動床接触分解（ＦＣＣ）又は水添分解するために有用な触媒に関する。
【００１８】
さらに本発明は、
（ａ）結合した四面体のＳｉＯ4及びＡｌＯ4単位の骨格を含むメソ多孔性のアルミノ珪酸塩組成物であって、該骨格が、約１０００対１〜１対１の間のＳｉ対Ａｌモル比を有するメソ細孔を画定し、また約２．０〜１００ｎｍの間の基底間隔に対応する少なくとも１つのＸ線回折ピークを有し、ＢＥＴ表面積が２００〜１４００ｍ2／ｇの間であり、骨格の平均細孔寸法が約１．０〜１００ｎｍの間であり、そして骨格の細孔容積が約０．１〜３．５ｃｍ3／ｇの間であり、また組成物が、２０容積％の８００℃の水蒸気に２時間暴露された後に、最初の骨格の細孔容積を少なくとも５０％保持する上記アルミノ珪酸塩組成物及びアルミノ珪酸塩組成物のためのバインダーを含む接触分解触媒を反応器内に供給し；そして
（ｂ）有機分子の反応を惹起する温度及び圧力で有機分子を触媒上に導入すること
を含む、分子量がより小さい成分へと有機分子を接触反応させる方法に関する。
【００１９】
さらに本発明は、
（ａ）四面体の結合したＳｉＯ4及びＡｌＯ4単位の骨格を含むメソ多孔性のアルミノ珪酸塩−炭素組成物であって、該骨格が、約１０００対１〜１対１の間のＳｉ対Ａｌモル比及び０．０１〜１０重量％の間のメソ細孔中に埋め込まれた炭素を有するメソ細孔を画定しまた約２．０〜１００ｎｍの間の基底間隔に対応する少なくとも１つのＸ線回折ピークを有し、ＢＥＴ表面積が約２００〜１４００ｍ2／ｇの間であり、骨格の平均細孔寸法が約１．０〜１００ｎｍの間であり、そして骨格の細孔容積が約０．１〜３．５ｃｍ3／ｇの間であり、また組成物が、２０容積％の８００℃の水蒸気に２時間暴露された後に、最初の骨格の細孔容積を少なくとも５０％保持する、アルミノ珪酸塩−炭素組成物及びアルミノ珪酸塩−炭素組成物のためのバインダーを含む接触分解触媒を反応器内に供給し；そして
（ｂ）有機分子の反応を惹起する温度及び圧力で有機分子を触媒上に導入すること
を含む、分子量がより小さい成分へと有機分子を接触反応させる方法に関する。
【００２０】
さらに本発明は、
（ａ）結合した四面体のＳｉＯ4及びＡｌＯ4単位の骨格を含む多孔性の構造化されたアルミノ珪酸塩組成物であって、当該骨格が細孔を画定しまた約１０００対１〜１対１の間のＳｉ対Ａｌモル比を有し、また約１〜１００ｎｍの間の基底間隔に対応する少なくとも１つのＸ線回折ピークを有し、そして、この組成物が、２０容積％の８００℃の水蒸気に２時間暴露された後に、最初の骨格の細孔容積を少なくとも５０％保持する、アルミノ珪酸塩組成物；及び
（ｂ）アルミノ珪酸塩組成物のためのバインダー
を含む、有機分子を流動床接触分解（ＦＣＣ）又は水添分解するために有用な触媒に関する。
【００２１】
さらに本発明は、
（ａ）結合した四面体のＳｉＯ4及びＡｌＯ4単位の骨格を含む多孔性の構造化されたアルミノ珪酸塩組成物であって、該骨格が細孔を画定しまた約１０００対１〜１対１の間のＳｉ対Ａｌモル比を有し、また約１〜１００ｎｍの間の基底間隔に対応する少なくとも１つのＸ線回折ピークを有し、そして、この組成物が、２０容積％の８００℃の水蒸気に２時間暴露された時に、最初の骨格の細孔容積を少なくとも５０％保持する、アルミノ珪酸塩組成物を供給し；そして
（ｂ）有機分子の反応を惹起する温度及び圧力で有機分子を触媒上に導入すること
を含む、分子量がより小さい成分へと有機分子を反応させる方法に関する。
【００２２】
本発明は、接触された有機反応において、多孔性の構造化されたアルミノ珪酸塩、ガロ珪酸塩、チタノ珪酸塩及びこれらの混合物からなる群から選択され、結合した四面体のＳｉＯ4及びＡｌＯ4、ＧａＯ4又はＴｉＯ4単位の骨格を含む触媒によって反応を行い、該骨格が細孔を画定し、またＳｉ対Ｇａ、Ｔｉ及びＡｌを一緒にしたもののモル比が約１０００対１〜１対１の間であり、また約２〜１００ｎｍｎの間の基底間隔に対応する少なくとも１つのＸ線回折ピークを有し、そして組成物が、２０容積％の６００℃の水蒸気に４時間暴露された後に、最初の骨格の細孔容積を少なくとも５０％保持する、改良にも関する。
【００２３】
本発明は、結合した四面体のＳｉＯ4と、ＡｌＯ4単位、ＧａＯ4単位、ＴｉＯ4単位及び混合した単位からなる群から選択される単位との骨格を含む多孔性の構造化された珪酸塩組成物であって、該骨格が細孔を画定し、またＳｉ対Ｇａ、Ｔｉ及びＡｌを一緒にしたもののモル比が約１０００対１〜１対１の間であり、約１〜１００ｎｍの間の基底間隔に対応する少なくとも１つのＸ線回折ピークを有し、そして、組成物が２０容積％の６００℃の水蒸気に４時間暴露された後に、最初の骨格の細孔容積を少なくとも５０％保持する、珪酸塩組成物にも関する。
【００２４】
本発明の組成物は、石油の水添処理のために、特に石油留分例えば溜出油又は残渣留分が有用な炭化水素である分子量がより小さい留分へと水素ガスの存在下で分解される水添分解プロセスのために、使用されることができる。接触分解のための床は流動化されてよい。水添分解のための床は通常固定される。
【００２５】
（図面の簡略な説明）
図１は、慣用のアルミン酸塩及び珪酸塩前駆体から調製される２％Ａｌ−ＭＣＭ−４１アルミノ珪酸塩メソ構造の製造されたままの形態及びか焼された（５４０℃）形態に関する27Ａｌ  ＭＡＳ  ＮＭＲスペクトルを示す。矢印は、０ｐｐｍ近傍での共鳴を指し示し、これは、か焼されたメソ構造における６−配位された（６−ｃｏｏｒｄｉｎａｔｅｄ）ＡｌＯ6中心を示す。
【００２６】
図２は、ファウジャス石ゼオライト（faujastic zeolite）Ｙ（１０％Ａｌ−Ｙと称される）の核形成及びＭＦＩゼオライトＺＳＭ−５（５％Ａｌ−ＺＳＭ−５と称される）の核形成のために核形成の中心（種）として働くアルミノ珪酸塩のナノクラスター（ｎａｎｏｃｌｕｓｔｅｒ）に関する27Ａｌ  ＭＡＳ  ＮＭＲスペクトルを示す。図２ＡはゼオライトＹの種（１０％Ａｌ−Ｙ−種と称される）を空気乾燥しそしてエタノールの添加によってゼオライトＹの種を沈殿することにより生成される固体（１０％Ａｌ−Ｙ−種＋ＥｔＯＨと称される）に関するＸ線粉末回折パターンを示す。
【００２７】
図３は、５４０℃でか焼されている２０％Ａｌ−ＭＳＵ−Ｓの六角形のアルミノ珪酸塩メソ構造に関するＸＲＤパターンである。
【００２８】
図４は、Ａｌ−ＭＳＵ−Ｓアルミノ珪酸塩メソ構造のか焼された形態及びゼオライトＹ（ＨＹと称される）のプロトン形態に関する27Ａｌ  ＭＡＳ  ＮＭＲスペクトルを示す。６２ｐｐｍという化学シフトの値は、ゼオライト様のＳｉＯ4中心への連結性を有する四面体のＡｌＯ4中心を示す。０ｐｐｍ近傍の化学シフトを有する八面体のＡｌＯ6中心は示されない。
【００２９】
図５は、ナノクラスター化されたゼオライトＹの種から組み立てられた、か焼された立方体の１０％Ａｌ−ＭＳＵ−Ｓアルミノ珪酸塩メソ構造、及び慣用のアルミン酸塩及び珪酸塩の前駆体から製造されるか焼された立方体の２％Ａｌ−ＭＣＭ−４８のＸＲＤパターンを示す。
【００３０】
図６は、ゼオライトＹの種から製造される２％Ａｌ−ＭＳＵ−Ｓ及び慣用の前駆体から製造される２％Ａｌ−ＭＣＭ−４１に関する27Ａｌ  ＭＡＳ  ＮＭＲスペクトルを示す。矢印は、ＡｌＯ6中心を示す０ｐｐｍ近傍での共鳴線を指し示す。
【００３１】
図７は、ゼオライトＹの種から組み立てられた１０％Ａｌ−ＭＳＵ−Ｓの虫孔構造に関する透過電子顕微鏡写真を示す。
【００３２】
図８は、ゼオライトＺＳＭ−５及びゼオライトＹの種からそれぞれ組み立てられた２％Ａｌ−ＭＳＵ−Ｓ及び１０％Ａｌ−ＭＳＵ−Ｓwの虫孔構造に関する窒素の吸着／脱着等温線を示す。書き込みは等温線から得られるＢＥＴ表面積（ＳBET）及び細孔容積（Ｐ．Ｖ．）を示す。明瞭さのためには、等温線は２００ｃｃ／ｇだけ補われている。
【００３３】
図９は、虫孔骨格構造を有するメソ多孔性のアルミノ珪酸塩である１０％Ａｌ−ＭＳＵ−Ｓ（ゼオライトＹの種から組み立てられた）及び２％Ａｌ−ＭＳＵ−Ｓ（ゼオライトＺＳＭ−５の種から組み立てられた）に関するＸＲＤパターンを示す。
【００３４】
図１０は、２０容積％の水蒸気に８００℃で５時間暴露された後の２０％Ａｌ−ＭＳＵ−Ｓ、１０％Ａｌ−ＭＳＵ−Ｓ及び２％Ａｌ−ＭＣＭ−４１アルミノ珪酸塩メソ構造に関するＸＲＤパターンを示す。
【００３５】
図１１Ａ、１１Ｂ及び１１Ｃは、Ｍｏｋａｙａの方法（Angew. Chem. Int. Ed. 38 No.19, 2930 (1999)）に従う、２次的なシリカメソ構造のＡｌ13オリゴカチオンとのグラフト反応によって製造される『超安定な』１４％Ａｌ−ＭＣＭ−４１アルミノ珪酸塩の新規にか焼されたもの、及び窒素中の水蒸気２０容積％に８００℃で５時間暴露された後の同じメソ構造に関するＸＲＤパターン（１１Ａ）及び窒素の吸着／脱着等温線（１１Ｂ）を示す。この図には、水蒸気への暴露後の試料の27Ａｌ  ＭＡＳ  ＮＭＲスペクトル（１１Ｃ）もまた含まれる。
【００３６】
図１２Ａ及び１２Ｂは、窒素中の２０容積％の水蒸気に８００℃で５時間暴露する前（１２Ａ）及び後（１２Ｂ）の、か焼された（５４０℃、７時間）メソ多孔性アルミノ珪酸塩分子篩のＸＲＤパターンを示す。（Ａ）はゼオライトＹの種から製造される六角形の１０％Ａｌ−ＭＳＵ−Ｓであり；（Ｂ）はＭｏｋａｙａのグラフト方法（Angew. Chem. Int. Ed. 38 No.19, 2930 (1999)）によって製造された『超安定な』六角形の１４％Ａｌ−ＭＣＭ−４１であり；（Ｃ）は慣用の珪酸塩及びアルミン酸塩前駆体からの直接合成によって製造される、整列されていない１０％Ａｌ−ＭＣＭ−４１である。強度の尺度は水蒸気処理の前及び後の試料について同一である。８００℃で水蒸気に暴露される前及び後に認められるＢＥＴ表面積及び細孔容積を、六角形の単位セルのパラメータとともに表１に示す。
【００３７】
図１３Ａ及び１３Ｂは、水蒸気（Ｎ2中の２０容積％のＨ2Ｏ）に８００℃で５時間暴露する前（１３Ａ）及び後（１３Ｂ）の、か焼された（５４０℃、７時間）メソ多孔性アルミノ珪酸塩分子篩に関するＮ2の吸着／脱着等温線を示す。（Ａ）は六角形の１０％Ａｌ−ＭＳＵ−Ｓであり；（Ｂ）はＭｏｋａｙａのグラフト方法によって製造された『超安定な』１４％Ａｌ−ＭＣＭ−４１であり；（Ｃ）は慣用の前駆体からの直接合成によって製造される１０％Ａｌ−ＭＣＭ−４１である。明瞭さのために、等温線は２００ｃｃ／ｇだけ補われている。
【００３８】
図１４は、３００〜４５０℃の温度範囲でのメソ多孔性アルミノ珪酸塩上のクメンの転化を示すグラフである。Ａ及びＣは、１０％Ａｌ−ＭＳＵ−Ｓのそれぞれか焼された及び水蒸気処理された試料について得られる転化率であり；Ｂ及びＤは直接合成によって製造された１０％Ａｌ−ＭＣＭ−４１のそれぞれか焼された及び水蒸気処理された試料に関する転化率である。反応条件は、内径６ｍｍの固定床の石英反応器；触媒２００ｍｇ；クメンの流量、４．１モル／分；Ｎ2搬送ガス、２０ｃｃ／分；転化率は水蒸気上で３０分処理の後に報告する。
【００３９】
図１５は、慣用の前駆体から製造される５％Ａｌ−ＭＣＭ−４１及びゼオライトＺＳＭ−５の種から製造される２％Ａｌ−ＭＳＵ−Ｓに関する、４００〜８００ｃｍ-1の領域の赤外吸収スペクトルを示す。比較のために、ＺＳＭ−５の真正な試料のスペクトルも含める。
【００４０】
図１６は、粉末化された形態の（Ａ）テンプレート（ｔｅｍｐｌａｔｅ）としてのＴＰＡ+の存在下で製造されたゼオライトＺＳＭ−５の種、（Ｂ）テンプレートとしてのＴＥＡ+から製造されたゼオライトＢｅｔａの種、及び（Ｃ）ＴＰＡ+又はＴＥＡ+の代わりにＴＭＡ+を使用して製造される慣用のアルミノ珪酸塩アニオンのＩＲスペクトル（ＫＢｒ）を示すグラフである。
【００４１】
図１７Ａ、１７Ｂ及び１７Ｃは、２０％水蒸気に６００℃及び８００℃で５時間暴露する前（Ａ）及び後（Ｂ）の、か焼された（５５０℃、４時間）メソ多孔性のアルミノ珪酸塩分子篩のＸＲＤパターンを示すグラフである。（Ａ）はゼオライトＺＳＭ−５の種から製造される六角形の１．５％Ａｌ−ＭＳＵ−Ｓ(MFI)；（Ｂ）はゼオライトベータの種から製造される六角形の１．５％Ａｌ−ＭＳＵ−Ｓである。強度尺度は水蒸気処理の前及び後の試料について同一である。六角形の単位セルのパラメータを表２に示す。
【００４２】
図１８Ａ及び１８Ｂ及び１８Ｃは、水蒸気処理（Ｎ2中の２０容積％のＨ2Ｏ、６００℃、５時間）の前及び後の、か焼（５５０℃、５時間）された六角形のメソ多孔性アルミノ珪酸塩分子篩に関するＮ2吸着／脱着等温線を示すグラフである。（Ａ）：ゼオライトＺＳＭ−５の種からの１．５％Ａｌ−ＭＳＵ−Ｓ；（Ｂ）：ゼオライトベータの種からの１．５％Ａｌ−ＭＳＵ−Ｓ；（Ｃ）：慣用の前駆体からの１．５％Ａｌ−ＭＣＭ−４１。明瞭さのために、等温線は２００ｃｃ／ｇだけ補ってある。
【００４３】
図１９は、か焼された六角形のメソ構造のＩＲスペクトルを示すグラフである。（Ａ）はゼオライトＺＳＭ−５の種から組み立てられた１．５％Ａｌ−ＭＳＵ−Ｓ；（Ｂ）はゼオライトベータの種から組み立てられた１．５％Ａｌ−ＭＳＵ−Ｓそして（Ｃ）慣用のアルミノ珪酸塩前駆体からつくられた１．５％Ａｌ−ＭＣＭ−４１である。
【００４４】
図２０は、８００℃で２時間水蒸気処理する前（Ａ）及び後（Ｂ）の六角形のＭＳＵ−Ｓアルミノ珪酸塩メソ構造（Ｓｉ／Ａｌ＝４９）のＸＲＤパターンを示すグラフである。組成物はゼオライトＹの種（Ｓｉ／Ａｌ＝５．６７）と珪酸ナトリウムとの混合物からＰｌｕｒｏｎｉｃ  Ｐ１２３（登録商標）界面活性剤の存在下で製造された。
【００４５】
図２１は、８００℃で２時間水蒸気処理する前（Ａ）及び後（Ｂ）のＭＳＵ−Ｓアルミノ珪酸塩メソ構造のＮ2の吸着及び脱着等温線を示すグラフである。組成物はゼオライトＹの種と珪酸ナトリウムとの混合物からＰｌｕｒｏｎｉｃ  Ｐ１２３（登録商標）界面活性剤の存在下で製造された。図２１Ａは細孔寸法を示す。
【００４６】
図２２は、例２３のか焼された生成物のＸＲＤパターンを示すグラフである。
【００４７】
図２３は、例２３のか焼された生成物のＮ2の吸着及び脱着等温線を示すグラフである。図２３Ａは、細孔寸法を示す。
【００４８】
図２４は、例２４のか焼された生成物のＮ2の吸着及び脱着等温線を示すグラフである。図２４Ａは、細孔寸法を示す。
【００４９】
図２５は、（Ａ）２モル％のＡｌ及び（Ｂ）５モル％のＡｌを含有するセル状泡沫の骨格構造を有する、例２５のか焼されたアルミノ珪酸塩組成物のアルミノ珪酸塩組成物のＮ2の吸着及び脱着等温線を示すグラフである。図２５Ａは細孔寸法を示す。
【００５０】
図２６は、（Ａ）空気中での６００℃のか焼の後の、及び（Ｂ）２０％の水蒸気に６００℃で４時間暴露の後、及び（Ｃ）２０％の水蒸気に８００℃で２時間暴露の後の、例２６のか焼されたアルミノ珪酸塩セル状泡沫組成物（Ｓｉ／Ａｌ＝６７）のＮ2の吸着及び脱着等温線を示すグラフである。図２６Ａは細孔寸法を示す。
【００５１】
図２７Ａ及び２７Ｂは、２０％の水蒸気に６５０℃で４時間暴露の前（図２７Ａ）及び後（図２７Ｂ）のか焼されたメソ多孔性アルミノ珪酸塩のセル状泡沫（Ｓｉ／Ａｌ＝５０）のＮ2の吸着及び脱着等温線を示すグラフである：（Ａ）はＺＳＭ−５の種から、（Ｂ）はゼオライトＢｅｔａの種からそして（Ｃ）は慣用の前駆体から製造される。
【００５２】
図２８は、例２９のか焼された生成物のＮ2の吸着及び脱着等温線を示すグラフである。図２８Ａは、細孔寸法を示す。
【００５３】
図２９は、６５０℃で４時間水蒸気処理される前（Ａ）及び後（Ｂ）の、例３０の超微小多孔性のアルミノ珪酸塩組成物のＸＲＤパターンを示すグラフである。
【００５４】
図３０は、２０％の水蒸気に６５０℃で４時間暴露される前（Ａ）及び後（Ｂ）の、例３０のか焼された超微小多孔性組成物に関するＮ2の吸着及び脱着等温線を示すグラフである。図３０Ａは、細孔寸法を示す。
【００５５】
図３１は、アルミノ珪酸塩構造を２０％の水蒸気に暴露するために使用される装置のスケッチを示す。図３１Ａは試料チャンバーの部分的な拡大図である。
【発明を実施するための最良の形態】
【００５６】
（好ましい態様の説明）
本発明は、石油精製のようなプロセスにおける触媒の再生で遭遇する苛酷な水蒸気処理条件の下で安定な固体酸触媒である、大きな細孔（超微小多孔性）から、極めて大きな細孔（メソ多孔性）を経て、異例に大きな細孔（巨大多孔性）に至るアルミノ珪酸塩の構造的に独特な群を提供する。この結果は、反応剤を添加することなくあるいは、同じ寸法範囲内の骨格細孔を有する慣用のアルミノ珪酸塩構造を製造するための費用と比較して追加の費用なしに達成されている。大きなメソ多孔性骨格の細孔寸法（１．０〜１００ｎｍ）は、これらの新規な物質を、固体の酸触媒、特に極めて大きな分子量の留分を含有する『重質原油』を精製するための分解触媒又は水添分解触媒として特に好適にする。
【００５７】
超安定なアルミノ珪酸塩メソ構造を形成する方法は、第一に、結合された四面体のＡｌＯ4及びＳｉＯ4単位として４−配位されたアルミニウム及び珪素を主として含むナノメートル寸法をもつ、プロトゼオライトアニオンアルミノ珪酸塩クラスターの反応混合物を、所望のナノクラスターを形成する構造誘導剤の存在下で調製することである。これらプロトゼオライト的なナノクラスター化されたアルミノ珪酸塩アニオンは次いで、構造誘導性の界面活性剤、最も好ましくはオニウムイオン界面活性剤又は非イオン界面活性剤の存在下で、超分子（ｓｕｐｒａｍｏｌｅｃｕｌａｒ）組み立て反応によって多孔性骨格構造へとさらに結合される。オニウムイオン界面活性剤は有機分子中にアンモニウム、ホスホニウム又はアルソニウムイオンを含むことができる。非イオン界面活性剤は、親水性の部分が１つ以上のポリエチレンオキサイド鎖（ＰＥＯ）xでありまた疎水性の部分がポリプロピレンオキサイド鎖（ＰＰＯ）yアルキル鎖、ポリブチレンオキサイド鎖、置換されたアリール鎖又はこれらの混合物であるジ−、トリ−又はテトラ−ブロックコポリマーである。ＰＬＵＲＯＮＩＣ（ＢＡＳＦ）、ＴＥＴＲＯＮＩＣ（ＢＡＳＦ）、ＴＲＩＴＯＮ、ＴＥＲＧＩＴＯＬ（Ｕｎｉｏｎ  Ｃａｒｂｉｄｅ）、ＢＲＩＪ、ＳＯＲＢＡＴＡＮなどの商品名で市販されている非イオンＰＥＯ界面活性剤が有用な界面活性剤である。中性アミンもまた有用な構造誘導性界面活性剤であり、虫孔及び層状骨格構造を組み立てるのに特に有用な構造誘導性界面活性剤である（Kimら、Science, 282 1302 (1998)）。共界面活性剤は構造誘導性の界面活性剤ミセルの寸法、従って、骨格の細孔寸法を大きくする際に有用である。ＨＯ（ＣＨ2）16Ｎ（ＣＨ3）3+のようなボラフォーム（ｂｏｌａｆｏｒｍ）界面活性剤は、超微細多孔性骨格を組み立てるのに有効である（Bagshawら、Chem. Commun. 533-534 (2000)）。界面活性剤及び任意による共界面活性剤の選定は、水蒸気に安定な本発明の組成物の開放した骨格構造の種類を決定するのに重要な役割を果たす。一般に、六角形、立方体、層状及び整列されていない虫孔骨格構造はゼオライトの種の前駆体から組み立てられ得る。加えて、ゼオライトの種の存在下で、界面活性剤及び共界面活性剤の乳濁液からセル状の泡沫構造を得ることができる。添付の例はいくつかの種類の開放骨格構造の組み立てを例示する。各々の種類の構造は特徴的なＸ線回折パターンを示す。すべての場合、各々の種類の構造は少なくとも２．０ｎｍの間隔に相当する少なくとも１つの反射を示す。構造の種類は、骨格の壁及び細孔の画像を与える高解像度の透過電子顕微鏡写真によっても確認される。
【００５８】
作成したままの構造からアルカリ金属イオン、有機イオン及び界面活性剤を取り除くことにより、これまで開示されているアルミノ珪酸塩構造と比較して、独特な熱安定性及び水熱安定性を有する多孔性の骨格が与えられる。最も好ましいのは、アンモニウムイオン（ＮＨ4+）の溶液での処理によってナトリウムイオン、有機イオン及びいくらかの界面活性剤を取り除くことにより得られる多孔性構造である。このＮＨ4+−交換された形態の組成物を約５００℃を越える温度でか焼すると、残留する界面活性剤が除去され、またアンモニウムイオンがプロトンに転換され、従って、様々な有機化学的転化、特にアルキル化反応、異性化反応、分解反応、水添分解反応及び水添処理反応を触媒するための安定な固体酸が与えられる。得られる酸性組成物は、接触転化を改善するために、慣用の触媒粒子の活性成分として容易に取り込まれ得る。組み立てプロセスで存在するアルカリ金属イオンの濃度が低いならば、このようなイオンはほとんど既製の製品中にほとんど取り込まれない。この場合、水蒸気に安定な生成物は、界面活性剤及び共界面活性剤のか焼による除去によって得ることができる。このことは、界面活性剤の除去に先立って又は除去に引き続いてアルカリ金属イオンを除去するためのイオン交換反応の必要性をなくす。
【００５９】
特に、石油の残渣又は重質留分を含む石油の高留分を分解できる成分として本発明の水蒸気に安定な多孔性の組成物を粒子マトリックスに組み込むことにより、ＦＣＣ（流動床接触分解）及び水添分解触媒粒子の触媒性能特性の強化を期待することができる。水蒸気に安定なこの組成物は、アセタール生成、芳香族のアルキル化、オレフィンの二量体化及びオリゴマー化、オレフィンとアルコールのエステル化、アルコールのエステル化、アルコールのエーテル化、オレフィンの水和、異性化、トランスアルキル化、トランスエステル化、加水分解反応を特に含む様々な化学合成のための不均一な酸触媒中の成分として使用されることもできる。水蒸気安定性は、空気中でのか焼、つまりかなりの水蒸気を発生する過程によって失活性副生物を使った触媒から除去することを可能にするので、これらの接触的応用にとって極めて重要である。
【００６０】
本発明の安定なメソ構造を形成するために使用されるプロトゼオライト的なナノクラスター化されたアルミノ珪酸塩アニオンは、ゼオライト化学の技術において核形成剤としてあるいはより一般的に『ゼオライトの種』として知られる。このアニオンには、それを溶液、ゲル又は湿潤固体として高温で熟成する際に原子的に整列された特定のゼオライトへと結晶化されることができるので、この用語が与えられる。加えて、種が添加されていない同等な条件下で、関心のある所望のゼオライトを通常は生成しないであろう珪酸塩イオン及びアルミン酸塩イオンの反応混合物にいくつかのゼオライトの種が少量添加される時、それは特定のゼオライトの核形成及び結晶化を促進することができる。一般にゼオライトの種は２つの物理的形態を有することができる。つまりそれは、それが核形成する同じゼオライトのマイクロメートル未満の結晶性粒子の形態であることができ、あるいは溶液、ゲル又は溶媒−懸濁された形態の非結晶ナノクラスターであってよい。マイクロメートル未満の形態のものは、『結晶性の種』としばしば称されるが、非結晶のナノクラスター化された形態はしばしば『核形成性の中心、ゲル、溶液、薬剤など』としばしば称され、また時には『非結晶ゼオライト』と称される。例えばLechertら、Stud. Surf. Sci. Catal., 84, 147 (1994)では、Ｙ型ゼオライトの種のための結晶性形態の核形成剤と非結晶ゲル形態の核形成剤とが区別される。しかしながら、本発明の技術を提示するために、本発明者はこれら双方の形態のゼオライト核形成反応剤を、それらがマイクロメートル未満の結晶であろうと非結晶のナノクラスターであろうと、『ゼオライトの種』又は単に『種』と称する。
【００６１】
一般に、本発明の水蒸気に安定な多孔性構造体を組み立てるために使用する好ましいゼオライトの種の組成物は、ＢｒａｇｇＸ線反射の積分強度から判断されるように、同一のＢｒａｇｇＸ線反射を有する完全結晶化されたゼオライトと比較して、原子的な結晶の形をした結合したＳｉＯ4及びＡｌＯ4の四面体を約５％より少なく含む。本発明の水蒸気に安定なアルミノ珪酸塩組成物を生成するために使用する最も好ましいゼオライトの種は典型的に、水性懸濁液の形態又は粉末化された形態のいずれでもＢｒａｇｇＸ線反射を示さない。
【００６２】
本発明の水蒸気に安定な好ましい超微細多孔性の（１．０〜２．０ｎｍ）、メソ多孔性の（２．０〜５０ｎｍ）及びマクロ多孔性の（５０〜１００ｎｍ）アルミノ珪酸塩骨格構造は、原子的に整列されたゼオライトのＢｒａｇｇＸ線反射特性をやはり示さない。しかしながら、原子的に整列されたゼオライト相を本発明の水蒸気に安定な多孔性アルミノ珪酸塩組成物と混合し得る可能性は排除されない。大きな細孔から極度に大きな細孔までのアルミノ珪酸塩相の存在は、約２．０ｎｍより大きい基底間隔又は細孔と細孔とを相関する距離に対応する少なくとも１つのＸ線回折ピークによって示される。ただし、この相関距離は通常３．０ｎｍより大きい。開放された骨格構造は、細孔の網状組織を明らかにする透過電子顕微鏡写真の画像によって、また１．０〜１００ｎｍの範囲の細孔の窒素吸着等温線の特性によって確認される。骨格の細孔を画定する壁に原子的整列がないことは、原子距離に対応するＸ線回折ピークが存在しないことにより確認される。本発明の開放骨格のアルミノ珪酸塩構造はすべて、８００℃の２０容積％水蒸気に２時間にわたって暴露した後、その最初の骨格表面積及び骨格細孔容積の少なくとも５０％を留保する。これまで開示された他の開放骨格のアルミノ珪酸塩組成物はいずれも、比肩する水熱安定性を示さない。本発明の技術と、開放骨格のアルミノ珪酸塩組成物を組み立てるためのすでに開示されたすべての技術との主な差異は、超分子組み立てプロセスのための珪酸塩及びアルミン酸塩前駆体の選定にある。すべてのこれまで開示された技術では慣用の珪酸塩では、及びアルミン酸塩前駆体が利用される一方、本発明の技術では、骨格の壁を組み立てるためのプロトゼオライト的なアルミノ珪酸塩ナノクラスター又は『ゼオライトの種』が活用される。
【００６３】
ゼオライトの種は特定の無機及び有機カチオンの存在下で塩基性のｐＨ及び通常は高温度の条件の下で珪酸塩アニオン及びアルミン酸塩アニオンの混合物を熟成することによって生成される。カチオンは、種の形成に際してそれらが『テンプレート』として、あるいはより正確には構造誘導剤として作用するように選定される。例えば、ゼオライトＹの種、より正確にはファウジャス石ゼオライト、を形成するための無機ナトリウムカチオンの使用は、Robson ACS Sym. Ser., 398, 436 (1989)によって、Ｖａｕｇｈａｎらの米国特許第４，１７８，３５２号（１９７９）、Lechertら、Stud. Sur. Sci. Catal., 84, 147 (1994)によって、またＭｃＤａｎｉｅｌらの米国特許第３，５７４，５３８号及び第３，８０８，３２６号、Ｍａｈｅｒらの米国特許第３，６７１，１９１号ならびにＥｌｌｉｏｔｔの米国特許第３，７８９，１０７号によって開示されている。ゼオライトの異なる多くの族の種を形成するために有機カチオンを使用することは、LokらZeolites, 3, 282 (1983); J. N. WatsonらJ. Chem. Soc., Faraday Trans. (94) 2181 (1998); P. P. E. A. de Moor,らChem. Mater. (11) 36 (1999); P. P. E. A. de Moor,らJ. Phys. Chem. B (103) 1639 (1999) and S. I. Zonesら., Microporous Mesoporous. Mater. 21, 199 (1998)によって述べられている。
【００６４】
非結晶のナノクラスター化された種の構造は知られていないが、ナノクラスターが、結晶性ゼオライト中に見いだされる２次的な構成ブロックに似ているＳｉＯ4及びＡｌＯ4の四面体の結合を含むことが仮定されている。この２次的な構成ブロックは、四面体的に配位されている珪素及びアルミニウムの中心を架橋する空間を埋める特定の数の酸素原子の環、例えば、単一の及び二重の４員環、５員環、６員環などを含んでよい。ここで上記の数は環における酸素化を指す。ナノクラスター化されたアルミノ珪酸塩の種におけるＳｉＯ4単位とＡｌＯ4単位との連結性がいかなるものであろうと、これらの単位はゼオライト相の核形成において強力な構造誘導反応剤である。ナノクラスターは、ゼオライトの結晶化を容易に促進する構造又はそのような四面体構成ブロック連結性を有することにより『プロトゼオライト的』であるとみなすことができる。本発明の技術は、これらの同一のプロトゼオライト的な種は、その骨格の壁が、慣用のゼオライトの原子的に十分に整列された骨格の壁と比較して、大部分整列していないままであるとはいえ、高度に安定な構造化されたアルミノ珪酸塩分子篩の超分子組み立てのための好ましい前駆体であることを開示している。しかしながら、上記したように本発明者は、安定な構造化されたアルミノ珪酸塩分子篩の組み立てに、結晶性のミクロン未満のゼオライトの種を前駆体として使用することを、開示した技術から排除しない。このような小さい結晶性のゼオライトの種は、安定な骨格壁へと少なくとも部分的に転換されることができ、開放骨格構造を組み立てるのに用いる条件下で下位構造が形成される。
【００６５】
アルミノ珪酸塩メソ構造の構造的な整列、酸性度及び水蒸気安定性はすべて、微細多孔性のゼオライト、特にＹ型ゼオライト及びＺＳＭ−５の結晶化において核形成を通常行うナノクラスター化された前駆体の組み立てによって実質的に改善されることができる。これらのゼオライトの種は、結晶性ゼオライト中にある２次的な構造要素に類似するＡｌＯ4及びＳｉＯ4の四面体連結性を採ることにより、ゼオライトの核形成を促進するものと想定される。まさにこれらのゼオライトの種をメソ構造へと組み立てることにより、たとえ骨格壁が大部分原子的に整列していないにせよ、ゼオライトに近づき始める酸性度及び水熱安定性が付与される。
【００６６】
本発明の教示に従う、ゼオライトの種からの水熱的に安定なアルミノ珪酸塩メソ構造の組み立ては、無機カチオンから形成されるゼオライトＹに、又は有機カチオンから形成されるゼオライトベータもしくはＺＳＭ−５ゼオライトの種に限定されない。慣用の前駆体から調製される同一のメソ構造と比較して実質的に改善されている水熱安定性を有するアルミノ珪酸塩メソ構造を形成するために、ゼオライトの種の任意の組成物を使用することができる。本発明者が上記に述べたように、珪酸塩及びアルミン酸塩アニオンを、結晶性ゼオライトの核形成において種となるナノクラスター化された単位へと組織化する（又は『テンプレートにする』）有機の分子及びイオンの多くの例が文献によって開示されている（例えば、B. M. Lokら、Zeolites (3) 282 (1983); R. E. Boyettら、Zeolites (17) 508 (1996); S. I. Zonesら、Microporous Mesoporous Mater. (21) 199 (1998)参照）。有機テンプレート剤から形成されるこれらのプロトゼオライト的な種の組成物はすべて、水熱安定性が強化されたアルミノ珪酸塩メソ構造の界面活性剤で誘導される超分子組み立てのための好ましい前駆体である。
【００６７】
ゼオライトの種、特に非結晶のナノクラスター化された種をメソ多孔性の骨格へと組み立てると、か焼の後でさえ、珪酸塩四面体と共有されるＡｌＯ4単位の隅角として骨格アルミニウムが大部分四面体内に留保せられる。また、アルミニウムの位置どりは、アルミニウムのｎｍｒ化学シフトによってあるいは赤外スペクトルにおける一定の吸収バンドによって部分的に示されるように、水熱的に安定なゼオライト中に見いだされるものに似ている。ゼオライトＹの種を利用することにより３５モル％までのアルミニウムがメソ構造であるアルミノ珪酸塩骨格中に容易に組み込まれることができる。ＺＳＭ−５ゼオライトの種又はゼオライトベータの種から形成されるアルミノ珪酸塩メソ構造内に１３％までのＡｌが組み込まれた。比率が１：１のＳｉＯ4及びＡｌＯ4の四面体単位を含むゼオライトの種をメソ構造に組み込ませることが原則として可能である。例えばＡ型のゼオライト（ＬＴＡと略す）は、珪素に代わってアルミニウムによって占められる骨格四面体の部位を５０％まで有してよい。本発明の多孔性のアルミノ珪酸塩組成物に関しては、典型的に７５％より多いあるいは９０％より多くさえあるアルミニウムの部位が５４０℃でのか焼の後に四面体のままであることが重要である。ゼオライトＹの種から形成されるメソ構造の27Ａｌ−ＮＭＲ化学シフト、そしてまた共鳴の形及び幅は微細多孔性のゼオライトＹに極めて似ていた。この結果は、アルミニウムの局所的な環境が石油化学産業において最も安定でそして最も広汎に使用されるゼオライトの１つに見られる局所的環境に類似していることを示す。従って、この新規な超安定なメソ構造は、細孔寸法が１．０ｎｍより小さく制限されていることを理由にゼオライトＹ及び他のゼオライトが使用できない多くの用途のために極めて有用である。加えて、このメソ構造は２０％水蒸気中で８００℃で５時間まで処理した後でさえ、多孔性のままであり、このため、この構造は、ゼオライトＹによって処理されることができない高分子量の石油留分の分解又は水添分解に好適になる。
【００６８】
Ｓｉ／Ａｌの比が約６．７より大きいアルミノ珪酸塩メソ構造が、通常、ベータ型のゼオライト及びＺＳＭ−５の結晶化において核形成するアルミノ珪酸塩ナノクラスターから組み立てられている。アルミニウムの含有率は、Ｓｉ／Ａｌの比を１０００及びそれ以上に増大することにより極めて小さくすることができる。１０００を越えるＳｉ／Ａｌの比においてメソ構造は、すべての意図及び目的に関して、アルミノ珪酸塩メソ構造というよりむしろ本質的にシリカである。ゼオライトの種を製造するために使用される珪酸塩前駆体のほとんどは、１０００部あたり１部から１００００部あたり１部の水準でアルミニウムを不純物として含有する。ベータゼオライト及びＺＳＭ−５の種から組み立てられか焼されたメソ構造は２０％の水蒸気に対して８００℃で４時間安定である。このメソ構造の固有の酸性度は、３００〜４５０℃の温度範囲にわたってクメンを分解するのに十分であり、ナノクラスター化されたゼオライトの種が、微細多孔性のゼオライト上で十分に精製されることができない高分子量の石油留分を酸−接触処理するための水熱的に安定なメソ構造の設計のための有望な前駆体であることを示唆する。
【００６９】
構造的に妥当ないくつかの特性は、本発明の安定なメソ構造化されたアルミノ珪酸塩組成物を具体的に表現し、またこれを、以前から開示されているメソ構造から区別する。本発明の構造上の一般的な１つの態様において、無機カチオン（例えばナトリウム）によってテンプレートされたゼオライトの種から形成される好ましい組成物は、化学シフトの外部標準としての１．０Ｍの水性の硝酸アルミニウムに対して、実験的に認められた５７〜６５ｐｐｍの範囲の27Ａｌ  ＭＡＳ  ＮＭＲの化学シフトを有する。これは、ゼオライトＹ及び他のファウジャス石ゼオライトを含めて多くの結晶性ゼオライトについて認められる化学シフトの範囲である。慣用の珪酸塩及びアルミン酸塩前駆体から調製されるこれまで報告されているすべてのメソ構造化されたアルミノ珪酸塩は、ＢｅｃｋらのもともとのＡｌ−ＭＣＭ−４１組成物を含めて、５３〜５６ｐｐｍの化学シフトを示す。５７〜６５ｐｐｍの範囲の化学シフト値は、たとえ骨格の壁が大分部整列されていなくとも、メソ構造の骨格の壁をなすＳｉＯ4単位及びＡｌＯ4単位のゼオライトに似た連結性を示す。本発明者は、上記の四面体単位のゼオライト的な連結性は、ゼオライトの構造上のサブユニットを模倣し、従って、このメソ構造化された好ましい組成物の水熱安定性の改善にかなり寄与する、と仮定している。
【００７０】
構造上の第２の態様において、好ましい組成物の27Ａｌ  ＭＡＳ  ＮＭＲの化学シフトは、これまで開示されているメソ構造化されたアルミノ珪酸塩組成物の範囲に、つまり５３〜５６ｐｐｍにあるが、５００〜６００ｃｍ-1の振動数範囲にある赤外線吸収バンドの存在によって、及び組成物を沸騰水に５時間又は２０％の水蒸気に６００℃で５時間暴露する時に最初の骨格のメソ細孔容積の少なくとも８０％が保持されることによって識別される。５００〜６００ｃｍ-1にある赤外線バンドは非結晶の骨格壁内にゼオライトに似た２次的な構成ブロック（例えば５員環又は６員環構造）の存在を示す。これらの組成物は２０％の水蒸気に対して８００℃で２時間安定であり、これらの条件下で水蒸気に暴露される前に認められる骨格の表面積及び細孔容積を５０％より多く保持する。ペンタシル（ｐｅｎｔａｓｉｌ）ゼオライトの種、特にＺＳＭ−５、ＺＳＭ−１１及びベータゼオライトの種は、上記の第２の構造上の態様によって特徴づけられる水蒸気に安定な組成物を供与するのに特に有効である。
【００７１】
第３の構造上の態様において、本発明の好ましいアルミノ珪酸塩組成物は、ナトリウム交換カチオンを含まず、５７〜６５ｐｐｍの範囲にゼオライトに似た27Ａｌ  ＭＡＳ  ＮＭＲの化学シフトを示し、また骨格のメソ細孔内に埋め込まれた炭素を０．０１〜１０重量％含む。作成したままのメソ構造中のナトリウムイオンは、骨格メソ細孔中の構造誘導性界面活性剤の存在下で水溶液中のアンモニウム塩、最も好ましくは硝酸アンモニウムとのイオン交換反応によって除去される。この交換反応は、かなりの量の界面活性剤もまたメソ細孔から除去する。アンモニウムイオンとのイオン交換反応に引き続いて、メソ構造は残留する界面活性剤を除去しまたアンモニウム交換イオンをプロトンに転換するのに十分な温度で、最も好ましくは５４０℃で約５時間にわたって、空気中でか焼される。このか焼手続きは、残留する骨格の界面活性剤のいくらかを、おそらくは骨格の酸性のメソ細孔中の界面活性剤の分解反応を通じて炭素に転化する。か焼条件に応じて、か焼されたメソ構造の０．０１〜１０重量％に達し得る埋め込まれた炭素は、おそらくは、水熱条件下での崩壊に対して骨格を強化することにより、メソ構造の水熱安定性において重要な役割を果たすことができる。
【００７２】
本発明で開示されている技術のさらに別な重要な特質は、ゼオライトの種と慣用の珪酸塩前駆体との混合物からの水蒸気に安定な開放した骨格構造の形成である。添付する例で教示されるように、ゼオライトの種は慣用の珪酸塩前駆体を、水蒸気に安定な開放した骨格構造の超分子的組み立てのために好適なプロトゼオライト的なナノクラスターへと転換するのに有効である。技術上のこの特質は、小さいＳｉ／Ａｌ比において最もよく調製されるゼオライトの種から、大きなＳｉ／Ａｌ比を有する特に安定な骨格構造を形成するのに極めて有用である。例えばＹ型ゼオライトの種は、テンプレートとしてのＮａ+イオンの存在で１０より小さいＳｉ／Ａｌ比で最もよく調製される。Ｙゼオライトの種を慣用の珪酸ナトリウム前駆体によって薄めることにより、Ｓｉ／Ａｌの比がかなりより大きい（例えばＳｉ／Ａｌ＝５０）水蒸気に安定な開放した骨格構造を組み立てることができる。
【００７３】
本発明の構造化されたすべてのアルミノ珪酸塩組成物は、２０％水蒸気に８００℃で２時間暴露される時、その最初の骨格表面積及び骨格細孔容積の少なくとも５０％を保持するという共通の特性を分有する。しかしながら、六角形、立方体、層状及び虫孔の骨格構造及び２．０〜５００ｎｍの範囲の細孔寸法を有する本発明のか焼されたメソ多孔性アルミノ珪酸塩組成物は一般に、超微細多孔性の骨格構造（１．０〜２．０ｎｍ）又はセル状の泡沫構造及び１０〜１００ｎｍの骨格細孔を有する組成的に同等なか焼された組成物に比べて水蒸気への暴露に対して一層安定である。このメソ構造は２０％水蒸気に８００℃で４時間又はさらに長くさえある暴露時間にわたって安定である。この超微細多孔性でまたセル状泡沫のアルミノ珪酸塩は、２０％の水蒸気中における８００℃での２時間の暴露時間の後、その最初の表面積及び骨格細孔容積を少なくとも５０％保持するが、このものは、この条件下での水蒸気へのより長い暴露時間に際して急速に劣化するであろう。しかしながら、本発明の超微細多孔性の構造及びセル状の泡沫は、２０容積％の水蒸気に６５０℃で暴露される時、より長い有用寿命を有する。この後者の水蒸気処理条件の下で、これらの構造は、４時間より長い暴露時間の後それらの骨格細孔容積及び骨格表面積の５０％より多くを保持する。超分子的組み立ての過程を通じて形成される別の超微細多孔性の又はセル状泡沫のアルミノ珪酸塩組成物はいずれも、２０％水蒸気に対する６５０℃での同等な期間にわたる暴露に耐えることができないことが知られている。
【００７４】
ペンタシルゼオライトのプロトゼオライト的な種は、水蒸気に安定なアルミノ珪酸塩構造体を形成するのに特に価値が高い。少なくとも３つの型式のゼオライト構造、つまりＺＳＭ−５、ＺＳＭ−１１、及びベータであり、またそれぞれ一般にＭＦＩ、ＭＥＬ、及びＢＥＡの構造型式であると一般に述べられるものは、ゼオライトのペンタシル族に属する。これらの構造型式はそれぞれテトラプロピル、テトラブチル、及びテトラエチルアンモニウムイオンによってテンプレートされる。さらに、これらのゼオライト中のアルミニウム中心は、ガリウム及びチタンによって容易に置換されることができ、Ｓｉ／Ｇａ及びＳｉ／Ｔｉの比が１０００〜約１０であり、また一層好ましくは約１００〜約２０である同類のＭＦＩ、ＭＥＬ及びＢＥＡのガロ珪酸塩及びチタノ珪酸塩が生成する。従って本発明の技術は、Ｓｉ／Ｇａ及びＳｉ／Ｔｉの比が１０００〜約１０の範囲にある、ガロ珪酸塩の水熱的に安定な六角形、立方体、層状、虫孔及びセル状泡沫の骨格構造を組み立てるために使用することもできる。例えば、ＭＦＩ又はＢＥＡのガロ珪酸塩のナノクラスター化された種は、アルミン酸ナトリウムを没食子酸ナトリウム、塩化ガリウム又は硝酸ガリウムによって単に置き換えることにより例３、２０、及び２１に従って簡単に調製される。例２７のアルミニウムアルコキシドをガリウムアルコキシド又はチタンアルコキシドによって単に置き換えそして消化時間を３〜１０時間に調節することによりＭＦＩ又はＢＥＡのガロ珪酸塩又はチタノ珪酸塩の種を調製することもまた可能である。得られる種は次いで、１〜１００ｎｍの範囲の細孔寸法そして１０００〜約１０の範囲のＳｉ／Ｔｉ及びＳｉ／Ｇａの比を有する、例１２、１８、２０、２１、２７等に従う所望の水蒸気に安定な虫孔、六角形、立方体、層状又はセル状泡沫の骨格構造へと組み立てられることができる。
【００７５】
本発明で具体物化される好ましい組成物の特徴づけを行う際の27Ａｌ  ＭＡＳ  ＮＭＲ化学シフト測定の重要性に鑑みて、本発明者はこの診断パラメータの測定について簡潔に述べる。マジックアングルスピニング（magic angle spinning）（ＭＡＳ）核磁気共鳴（ＮＭＲ）分光学測定においては、磁気核のいくつかのエネルギー水準は負荷される磁場によって分割される。これらのエネルギー水準の間の遷移は、無線周波数範囲、典型的にはメガヘルツ範囲の電磁放射線の吸収によって惹起される。電磁放射線の吸収は、調べようとしている核に関する磁気エネルギー水準の間のエネルギー落差にエネルギー的に等価である周波数における『共鳴』線を発生する。試料は、共鳴線の間を拡大しそしてスペクトルを複雑化する可能性のある双極子相互作用を平均化するように、負荷された磁場に対するある角度（いわゆる磁気角）だけ回転される。核を包囲する電子は核に加わる磁場に寄与するので、共鳴周波数は化学的な環境に依存する。従って、共鳴周波数は化学的環境に応じて『シフト』する。共鳴周波数におけるこれらの『化学シフト』は、既知の化学環境を有しまた化学シフトが恣意的に０ｐｐｍと指定されている標準化合物の周波数に対して、『parts per million』（ｐｐｍ）の周波数単位で記録される。化学シフトの大きさはＭＡＳ  ＮＭＲによって調べられる化学的化合物での核の化学的環境に関する情報を導き出すためにしばしば用いられる。
【００７６】
４重の27Ａｌ核の場合、核エネルギー水準の分割は、核磁気スピン量子数Ｉ＝５／２によって決定される。観察されるＭＡＳ  ＮＭＲスペクトルは、（＋１／２、−１／２）中心遷移によって典型的に支配される。この遷移に対応する共鳴線に関して実験的に観察される化学シフトは、核における電場勾配による核の４極相互作用によって影響され得る。一般的に、観察された27Ａｌ  ＭＡＳ  ＮＭＲ化学シフトは、化学シフトの真の値を得るために４極相互作用について補正すべきである。しかしながら、核における電場勾配が小さいならば、（＋１／２、−１／２）遷移に関して観察された共鳴位置の誤差は小さく（誤差は約１ｐｐｍ程度）、また観察された化学シフトに補正は不要であり、特に、比較される化学シフトにおける差異が、４極効果によって惹起される誤差より著しく大きいならばなおさらである。このことは、ほとんどのゼオライト及びアルミノ珪酸塩中のＡｌＯ4四面体の場合に（Lippmaaら、J. Amer. Chem. Soc. 108 1730 (1986)参照）、そして27Ａｌ  ＭＡＳ  ＮＭＲ分光学で化学シフト標準として使用されるＡｌ（Ｈ2Ｏ）63+カチオンの場合にあてはまる。この理由のため、本明細書で報告されるそしてアルミノ珪酸塩メソ構造に関する文献中の化学シフトは４極効果について補正されない。
【００７７】
本発明では、水蒸気に安定なアルミノ珪酸塩メソ構造は、無機又は有機のゼオライトの種及び前駆体を第４級アンモニウム化合物とともに使用することにより製造される。ゼオライトの種は、典型的に約２５〜１００℃の間の温度で消化（熟成）することが許容される。無機ゼオライトの種（つまり無機構造誘導剤から形成される種）の形成に関しては、Ｓｉ対Ａｌのモル比は、メソ構造を形成するために１０以下である（しかし１．０より大きい）。有機ゼオライトの種（つまり、有機テンプレートから形成される種）については、Ｓｉ対Ａｌの比は１０以上であり、一層好ましくは２０以上である。結果は、無機構造誘導剤（つまりアルカリ金属イオン）から形成される無機ゼオライトの種を使用することは、約５７〜６５ｐｐｍの化学シフトを有する構造である。有機テンプレート（つまり、有機オニウムイオン）から形成されるゼオライトの種については、化学シフトは約５３〜５６ｐｐｍであるが、この種は、無機テンプレートから形成される種とは異なり、５００〜６００ｃｍ-1の領域に明確な赤外線吸収バンドをやはり示す。
【００７８】
消化が十分な時間（１〜４８時間）にわたって起きることは極めて重要である。Ｂｒａｇｇ  ＸＲＤは、完全に形成されたゼオライトのようには得られず、従って、ゼオライトの種は塩基性のｐＨ（１０〜１４のｐＨ）で十分に形成される。
【００７９】
細孔を形成する界面活性剤及び任意による共界面活性剤が、種の溶液にあまりにも早く添加されると、水蒸気安定性が限定された又はそれがない通常のアルミノ珪酸塩構造が得られる結果になる。ゼオライトの種が完全に形成される（核形成される）のが許容されるなら、微細多孔性である通常のゼオライトが形成される。本発明の多孔性構造体は、細孔直径が約１〜１００ｎｍであり、また六角形、立方体、層状、虫孔又はセル状泡沫の骨格構造のいずれかを有することができる。いずれにせよこれらの構造体は水蒸気に安定である。
【００８０】
本発明者のアルミノ珪酸塩構造体の水蒸気安定性は、文献に報じられている一般的な合成方法のほとんどすべてによって比較されている。いずれも本出願におけるほどには水蒸気に対して安定でない。結晶性ゼオライトの水蒸気安定性はアルミニウムの含有率が増加すると一般に低下するが、このことは、末端ＳｉＯＨ基を含む非結晶のアルミノ珪酸塩メソ構造体については該当しないであろう。アルミニウムはこのようなメソ構造体における骨格架橋を実際に改善し得る。例えば、ナトリウムの不在下に製造される純粋なシリカＭＣＭ−４１は、そのＡｌがグラフト化された類縁体程の水熱安定性がなく、また水熱安定性はＡｌ含有率の増加とともに大きくなる。ナトリウムを含まず、Ａｌでグラフト化されたこのＭＣＭ−４１の水熱安定性が調べられそしてそれが水熱安定性に関してＭＳＵ−Ｓ組成物より著しく劣ることが見いだされた。ＭＦＩ及びＢＥＡの種のＡｌ含有率は、最終的なメソ構造体の水蒸気安定性を認識できる程に変化させずに３．０％にまで倍増されることができる。
【００８１】
比較例１
本発明者の新規に発明したアルミノ珪酸塩のメソ多孔性の分子篩に対する対照例をもつために、本発明者は全体のＳｉ／Ａｌのモル比が４９／１である慣用の（良好に整列された）六角形のＭＣＭ−４１アルミノ珪酸塩分子篩を調製した。この例１の試料は２％Ａｌ−ＭＣＭ−４１と称する。合成のための処方は以下の通りであった。適当な量のアルミン酸ナトリウム（ＮａＡｌＯ2）を含有する溶液と珪酸ナトリウム溶液とを混合し、次に、透明な溶液を得るのに必要な量のＨ2ＳＯ4酸を撹拌下で添加した。次いで、水中の所要量のセチルトリメチルアンモニウムブロマイド（ＣＴＡＢ）を添加しそして混合物を周囲温度で３０分激しく撹拌した。得られる混合物をテフロン（登録商標）（Ｒ）で内張りされたオートクレーブ内で１００℃で２日間撹拌せずに熟成した。濾過及び脱イオン水での完全な洗浄によって生成物を回収した。この特定の合成のためのモル組成は以下の通りであった。
０．０２モルのＮａＡｌＯ2
１．０モルの珪酸ナトリウム溶液（２７重量％）
０．２５モルのＣＴＢＡ
０．２８モルのＨ2ＳＯ4
１３０モルのＨ2Ｏ
最初の溶液の組成は以下の通りであった。
０．２８モルの水中の６．５６×１０-4モルのアルミン酸ナトリウム
３．２８×１０-2モルの珪酸ナトリウム（シリカ２７重量％）
３．９モルの水中の８．２０×１０-3モルの界面活性剤
０．０８モルの水中の９．１８×１０-3モルの硫酸
【００８２】
６５０℃でのか焼の後、試料はＢＥＴ表面積１０３７ｍ2／ｇ、総細孔容積０．７７ｃｃ／ｇ及びＨｏｒｖａｔｈ−Ｋａｗａｚｏｅモデルから決定される有効細孔寸法３３Åを示した。Ｘ線回折パターンは、４３．２、２４．９、及び２１．６Åにおいて、そして六角形のメソ構造の（１００）、（１１０）及び（２００）反射にそれぞれ相当するｄ−間隔を有する３つの回折線を示した。この特定的な試料に関する27Ａｌ−ＮＭＲスペクトルを図１に示す。Ｃｏｒｍａ及び彼の共同研究者によって報告されている所見と一致して、この手順によって形成されるＭＣＭ−４１アルミノ珪酸塩メソ構造体は、か焼の後、Ａｌ−部位の約１／３が八面体配置にありそして残りの部分が四面体配置にある。四面体のＡｌ−部位は、１．０Ｍの硝酸アルミニウム溶液に対して５３ｐｐｍにおいて化学シフトを示すが、八面体の部位におけるアルミニウムに関する化学シフトは０〜１０ｐｐｍであった。これらの化学シフトは、典型的な文献値（つまり、慣用のＡｌ−ＭＣＭ−４１の場合、四面体のアルミニウムについては５３〜５６ｐｐｍそして八面体のアルミニウムについては〜０．０ｐｐｍ）と一致する。
【００８３】
例２〜３
これらの２つの例は、水蒸気に安定である、六角形、立方体、層状、虫孔及びセル状泡沫の骨格構造を超分子組み立てするために有用であるプロトゼオライト的なアルミノ珪酸塩前駆体（ゼオライトの種）の調製を、慣用のアルミノ珪酸塩前駆体から得られる構造化された同様な組成物と比較しつつ、本発明の教示に従って説明する。本発明の好ましいアルミノ珪酸塩前駆体は、アルミニウムが四面体配置にあり、またおおまかにみて他の四面体に連結している珪素の四面体に架橋酸素原子を介して結合しているナノ寸法のアルミノ珪酸塩クラスターを含む。これらのナノ寸法のアルミノ珪酸塩前駆体は、好適なゲルと混合されそして水熱的条件の下で熟成されるとき、原子的に整列されたゼオライト相の結晶化を促進することができる。Ｙ型ゼオライト（一層詳細にはファウジャス石ゼオライト）及びＺＳＭ−５（一層詳細にはＭＦＩゼオライト）のようなゼオライト的な相の核形成を行うことができる能力のために、この高度に架橋された前駆体はしばしば『ゼオライトの種』と称される。従って、例２のアルミノ珪酸塩前駆体は、Ｙ型ゼオライトの結晶化を促進することが知られているので、ここでは『Ｙ型ゼオライトの種』と称される。同様に、例３の架橋されたアルミノ珪酸塩前駆体は、ＺＳＭ−５ゼオライトの結晶化において核形成を行うことが知られているので、ここではこの前駆体は『ＺＳＭ−５の種』と称される。しかしながら、これらのゼオライトの種は、原子的に整列されてはいない（非結晶の）壁を有するが、メソスコピック（ｍｅｓｏｓｃｏｐｉｃ）な長さの規模で良好に整列されていて、下記骨格構造を示す粉末Ｘ線回折パターンに相関ピークを示し、また透過電子顕微鏡法（ＴＥＭ）の画像を示す六角形、立方体、虫孔、層状及びセル状の骨格構造を有するメソ多孔性の分子篩アルミノ珪酸塩への前駆体として使用することができる。
【００８４】
以下の方法で、１０モル％のアルミニウムを含む（Ｓｉ／Ａｌ＝９／１）例２のＹ型ゼオライトの種の組成物を調製した。０．０８８モルのＮａＯＨ及び８．５モルのＨ2Ｏを有するＮａＯＨ水溶液を調製し、そして透明な溶液が生成するまでこのＮａＯＨ溶液に０．１０モルのＮａＡｌＯ2を撹拌下で添加した。この塩基性のアルミン酸ナトリウム溶液に、均質な乳光ゲルが生成するまで、２７重量％の珪酸ナトリウム溶液から１．０モルの珪酸ナトリウムを激しく撹拌しつつ添加した。Ｙ−種組成物を得るために、ゲルを周囲温度で一晩、次いで１００℃で一晩逐次的に熟成した。
【００８５】
例３では、deMoorら、J. Phys. Chem. B 103 1639 (1999)によって述べられている一般的方法に従って、１．５モル％のアルミニウムを含有するＺＳＭ−５ゼオライトの種の溶液を調製することについて述べる。１２７０ミリモルの水中に、ゼオライトの種の構造誘導剤としての６．７ミリモルのテトラプロピルアンモニウムイオン（１．０Ｍのテトラプロピルアンモニウムハイドロオキサイド６．７ｍｌ）、０．５０ミリモルのアルミン酸ナトリウム（Ｓｔｒｅｍ  Ｃｈｅｍｉｃａｌ）及び３３．３ミリモルのヒュームドシリカ（Ａｌｄｒｉｃｈ  Ｃｈｅｍｉｃａｌ）を含有する反応混合物を、撹拌しつつ５０℃で１８時間熟成して種を生成した。
【００８６】
プロトゼオライト的な種の組成物の27Ａｌ−ＭＡＳ  ＮＭＲスペクトルを、それぞれ２ｋＨｚ及び９００Ｈｚの回転速度にあるジルコニアのロータ内のＶａｒｉａｎ  ＶＲＸ  ４００Ｓ計測器に記録した。スペクトルを図２に示す。図２Ａは、アルミノ珪酸塩前駆体の凝集を促進するために、エタノール不在下（裏面）又はエタノール存在下（表面）ガラス板上にＹ−種のゲルを付着することにより得られる１０％Ａｌ−Ｙ−種のＸ線回折パターンを示す。５５及び５９ｐｐｍの化学シフトを有する単独の27Ａｌ  ＮＭＲ線は、ゼオライトに似た四面体環境内のアルミニウムに対応する。換言すると、前駆体組成物中のアルミノ珪酸塩化学種は、典型的なゼオライトの種に関する文献（Whiteら、J. Chem. Soc., Faraday Trans. 1998, 94, 2181; van Santenら、J. Phys. Chem. 1999, 103, 1639）に報告されているように、ナノ寸法のアルミノ珪酸塩クラスターの存在に整合する27Ａｌ  ＮＭＲパターンを示す。
【００８７】
以下の例のいくつかは、慣用の前駆体の溶液から調製されるメソ多孔性のアルミノ珪酸塩分子篩と比較して、水蒸気処理条件下で超安定である六角形、立方体、虫孔及びセル状泡沫の骨格構造を有するアルミノ珪酸塩メソ構造体を組み立てるための前駆体として、例２及び３のナノクラスター化されたゼオライトの種、そしてまた他のゼオライトの種を使用することを例示するであろう。
【００８８】
例４〜６
これらの３つの例は、骨格中の四面体アルミニウムの濃度が高いにせよ、広範囲の六角形の整列を有する水蒸気に安定なメソ多孔性アルミノ珪酸塩分子篩（ゼオライトＹの種からの六角形のＡｌ−ＭＳＵ−Ｓと称する）を製造するために、本発明の技術に従ってナノクラスター化されたゼオライトＹの種を使用することを説明するように企図した。六角形の整列は、界面活性剤を除去するためにメソ構造体がか焼された後でさえ、保持される。ゼオライトＹの種から形成されるとき、このメソ構造体は、５６ｐｐｍよりかなり大きな化学シフトを有する27Ａｌ−ＮＭＲ共鳴をやはり示し、これは骨格の壁にＳｉＯ4及びＡｌＯ4単位のＹ型ゼオライト連結性を指示した。ゼオライトＹの種から形成される本発明者の新規なアルミン酸塩のメソ構造体に関するこの最小の化学シフト値は、メソ構造の広範囲の構造的整列が何であろうと、あるいはアルミン酸塩化された誘導体を生成するように用いられる方法が何であろうとも、シリカのメソ構造体の既知のすべてのアルミン酸塩化された誘導体に関してこれまで報告されている文献値より大きい。さらに、ゼオライトＹの種から形成される本発明者の新規なアルミノ珪酸塩メソ構造体に関するアルミニウムＮＭＲの化学シフトは、水蒸気に安定なゼオライトＹそのもののアルミニウム中心の位置どりについて典型的に認められる値と肩を並べる。
【００８９】
これらの例は本発明でＹ型のゼオライトの種を使用すると、意図されている広範囲の六角形整列を有するメソ多孔性アルミノ珪酸塩を組み立てる際に慣用のアルミノ珪酸塩前駆体が使用される場合に通常遭遇する、直接のアルミニウム組み込みの構造的整列を妨げる効果を、いかにして克服されるかについてやはり説明する。例４、５、及び６の３つのメソ多孔性アルミノ珪酸塩分子篩は２モル％、１０モル％及び２０モル％のＡｌ装荷率を有し、またそれぞれ２％Ａｌ−、１０％Ａｌ−及び２０％Ａｌ−ＭＳＵ−ＳHと称される。これらの例の水蒸気に安定な組成物を調製するために使用する反応混合物のモル組成は以下の通りであった。
例４、５、及び６の組成物に対応してそれぞれ０．０２、０．１０又は０．２０モルのＮａＡｌＯ2、
０．０８８モルのＮａＯＨ
１．０モルの珪酸ナトリウム
０．２５モルのＣＴＡＢ界面活性剤
０．６２モルのＨ2ＳＯ4
１３０モルのＨ2Ｏ。
【００９０】
例２の一般的方法に従って、所望のアルミニウム含有率を有するゲル様のＹ型ゼオライトアルミノ珪酸塩を調製し、そして１２７モルの水で希釈した。希釈された混合物に、０．０４４モルのＨ2ＳＯ4及び０．２０モルのＣＴＡＢを撹拌しつつ室温で３０分にわたって逐次添加した。得られる混合物を０．４８モルのＨ2ＳＯ4でさらに酸性化しそして１００℃で２０時間熟成した。次に混合物を激しく撹拌しつつ０．０９８モルのＨ2ＳＯ4によって酸性化しそして１００℃で２０時間再度熟成して、作成したままのアルミノ珪酸塩メソ構造体（as-made aluminosilicate mesostructure）を得た。この作成したままのメソ構造体を０．１ＭのＮＨ4ＮＯ3溶液によって交換し、室温で乾燥し、そして５４０℃で７時間か焼して界面活性剤を除去した。
【００９１】
図３は、ゼオライトＹの種からの六角形の２０％Ａｌ−ＭＳＵ−Ｓ（例６）のか焼された形態の粉末Ｘ線回折パターンを示す。良く現れた４つの反射を、六角形のメソ相の（１００）、（１１０）、（２００）及び（２１０）の反射に対応させた。か焼された六角形の２％Ａｌ−及び１０％Ａｌ−ＭＳＵ−Ｓメソ構造体は同等な回折パターンを示した。同等に重要なことに、か焼された各々のメソ構造体は約〜６２ｐｐｍに27Ａｌ  ＭＡＳ  ＮＭＲ化学シフトを示し、これは水蒸気に安定なゼオライトＹのシフトに肩を並べる（図４）。例４〜６で調製されたメソ構造体のＢＥＴ表面積（ｍ2／ｇ）及び細孔容積（ｃｃ／ｇ）はそれぞれ、１０３７及び０．８０、９７８及び０．７０、そして５９９及び０．５１であった。各々の場合、窒素吸着等温線から決定される平均のＨｏｖａｒｔｈ−Ｋａｗａｚｏｅ細孔寸法は平均で約３．３ｎｍであった。
【００９２】
例７
本例は、例４〜６に従ってＹ型ゼオライトの種から調製される本発明者の新規なアルミノ珪酸塩のメソ多孔性分子篩は、構造誘導剤としてセチルトリメチルアンモニウムイオンに限定されないこと、またそれが、他の第４級アンモニウムイオン界面活性剤を使用することによっても同様に形成されることを例示する。本例では、ＣＴＡＢの代わりにテトラデシルトリメチルアンモニウムブロマイド（ＴＴＡＢ）を構造誘導剤として使用した。界面活性剤構造誘導剤としての０．２５モルのＴＴＡＢ及び２０モル％ＡｌのＹ型ゼオライトアルミノ珪酸塩前駆体を含有する反応混合物を調製し、そして例４〜６に記載のものと同様な方法で処理した。得られるか焼された生成物は、六角形のメソ構造の（１００）、（１１０）、（２００）及び（２１０）の反射にそれぞれ対応する、基底間隔が３７．０、２１．３、１８．５及び１４．０Åである良く現れた六角形のＸ線回折パターンを示した。か焼された試料に関する磁気角回転は化学シフトが６２ｐｐｍの共鳴を示した。
【００９３】
例８〜１０
これらの例８及び９では、広範囲に立方体整列を有する、本発明者の新規なアルミノ珪酸塩メソ構造体を調製するための本発明の技術を例証するように企図した。この立方体整列を本発明者はゼオライトＹの種からの立方体Ａｌ−ＭＳＵ−Ｓと称する。これらの立方体の組成物は、５６ｐｐｍより大きくまたＨＹゼオライトの化学シフトに類似する化学シフトにおいて、四面体27Ａｌ−ＮＭＲ共鳴もまた示す。例８及び９にそれぞれ応じて、Ａｌ含有率が２モル％及び１０モル％である２つの立方体メソ多孔性アルミノ珪酸塩分子篩を調製した。
【００９４】
上記の立方体のメソ構造体を得るために、適当なＡｌ含有率を有するゲル様のＹ型ゼオライトのアルミノ珪酸塩の種の前駆体を例２に従って得そして１２７モルの水で希釈した。反応混合物中に使用した珪素１モルずつについて、希釈されたゲルを０．０４４モルのＨ2ＳＯ4でまず処理してｐＨを低下した。次いで、０．１２モルのＣＴＡＢ及び共界面活性剤としての３．０モルのエタノールを周囲温度で激しく撹拌しつつを逐次添加した。４０分撹拌した後、反応混合物のｐＨを０．１４モルのＨ2ＳＯ4の添加によって低下させた。得られる混合物をテフロン（登録商標）（Ｒ）で内張りしたオートクレーブに移しそして１５０℃で１５時間熟成した。作成したままの生成物を濾過によって回収し、空気乾燥し、次いで５４０℃で７時間か焼して界面活性剤を除去した。
【００９５】
図５において、最上方の回折パターンは、例９に記載のＹ型ゼオライトの種から調製した１０％Ａｌ−ＭＳＵ−Ｓのか焼された試料に関する。下方の回折パターンは対照試料としての２％Ａｌ−ＭＣＭ−４８（例１０）に関する。この対照試料は、希釈した珪酸ナトリウム（１．０モル）及びアルミン酸ナトリウム（０．０２モル）及びＮａＯＨ溶液（０．０８８モル）を混合して透明な溶液を得、次いで０．１８モルのＨ2ＳＯ4によってｐＨを直ちに低下することにより慣用の前駆体から調製した。次に、反応混合物をテフロン（登録商標）（Ｒ）で内張りしたオートクレーブ内に移して１５０℃で１５時間熟成するのに先立って、珪素１モルあたり０．１２モルのＣＴＡＢ及び３モルのエタノールを周囲温度で激しく撹拌しつつ逐次添加した。次いで生成物を洗浄しそして５４０℃でか焼して界面活性剤を除去した。反応混合物からアルミニウムが取り除かれる場合、この手順そのものによって、良好に整列された立方体のＭＣＭ−４８に似たシリカを得た。
【００９６】
図５のか焼された立方体の１０％Ａｌ−ＭＳＵ−Ｓメソ構造体に関するＸＲＤパターンから、良好に整列された立方体のメソ多孔性アルミノ珪酸塩分子篩が、無機前駆体としてのＹ型ゼオライトの種から得られたことが明らかである。対照的に図５は、慣用のアルミン酸ナトリウム、珪酸ナトリウム前駆体及び界面活性剤から調製されるか焼された２％Ａｌ−ＭＣＭ−４８メソ構造体は、小さい角度のＸ線反射が広いことから判断されるように、整列されていないこともまた示す。
【００９７】
例８の２％Ａｌ−ＭＳＵ−Ｓ及び例１０の２％Ａｌ−ＭＣＭ−４８の27Ａｌ−ＮＭＲスペクトルを図６に示す。６２ｐｐｍの化学シフトでのゼオライト様の共鳴は、立方体の２％Ａｌ−ＭＳＵ−Ｓについて四面体のＡｌ−部位が専ら存在することを明らかに示す。例９で調製された立方体の１０％−ＭＳＵ−Ｓメソ構造体について類似する結果を得た。しかしながら、２％Ａｌ−ＭＣＭ−４８中の四面体アルミニウムに関する共鳴は５６ｐｐｍの化学シフトで起きた。加えて、この後者のメソ構造体は、八面体のＡｌ−部位に対応する０ｐｐｍに共鳴を示す（矢印で示す）。従って本発明者は、プロトゼオライト的な（Ｙ型ゼオライト）アルミノ珪酸塩ナノクラスターを予め生成することは、立方体のメソ構造体の広範囲な整列そしてまたこれらのメソ多孔性分子篩中のＡｌの位置どりを確実に改善する、と結論づけることができる。例８及び９から調製されたＭＳＵ−Ｓ試料に関するＮ2吸着等温線から測定されるＢＥＴ表面積（そして細孔容積）は９７６（０．７０）及び５９９ｍ2／ｇ（０．５１ｃｃ／ｇ）であった。Ｈｏｖａｒｔｈ−Ｋａｗａｚｏｅモデルから算出される有効細孔寸法は両試料について２．６ｎｍであった。
【００９８】
例１１及び１２
これらの２つの例では、それぞれＹ型ゼオライトの種及びＺＳＭ−５ゼオライトの種からの虫孔Ａｌ−ＭＳＵ−Ｓと称される虫孔骨格構造を有し、ゼオライト様の四面体のＡｌ−部位を有し（27Ａｌ  ＮＭＲ化学シフトから判断される）、そしてまた触媒として有用である組織としての多孔性を有するメソ多孔性の分子篩を組み立てるために、予め生成されたＹ型ゼオライト及びＺＳＭ−５ゼオライトを使用することの有用性を例示することが意図された。
【００９９】
例１１では、例２に記載のように調製した予め生成されたＹ型ゼオライト（ファウジャス石）の種を利用した。例１２では、例３に記載のように予め生成されたＺＳＭ−５の種が使用された。例１１では例２に記載のように１０％Ａｌを含有する種の組成物を調製し、次いで周囲温度で３０分間激しく撹拌しつつＳｉ１モルあたり０．０７３モルのＣＴＡＢを添加した。得られる混合物を１００℃で２時間熟成しそして生成物を濾過し、洗浄しそして空気乾燥した。
【０１００】
例１２については、１．５％Ａｌ−ＺＳＭ−５の種の透明な溶液が、例３の一般的手順に従って記載されているように得られ、次いで５．５０ミリモルのＣＴＡＢと１０００ミリモルの水を撹拌しつつ周囲温度で添加した。得られる混合物を１００℃で２日間熟成しそして生成物を濾過によって回収し、洗浄しそして空気乾燥した。例１１及び１２から得られる試料中の界面活性剤を、５４０℃で７時間空気中でか焼することにより骨格の細孔から除去した。
【０１０１】
図７Ａ及び７Ｂは、例１１で調製された虫孔ＭＳＵ−Ｓ試料について得られたＴＥＭ画像を示す。同様な画像を例１２の生成物について得た。ＣｅＢ6ガンを使用して１２０ｋＶで加速される電子ビームによって画像をＪＥＯＬ  １００ＣＸ計測器上に記録した。画像を得るために銅−格子上に試料を散布した。両方の試料について、虫孔様の骨格の細孔チャンネル及び粒子間の組織としてのメソ細孔がともに認められた。組織的な細孔（textural pores）は１次粒子のナノ規模の骨格領域が内部成長することから生じる。ＴＥＭ画像中で顕著な組織的な多孔性に見合って、例１１の生成物に関して図８に示すように、Ｎ2吸着−脱着等温線は、０．８０を越える分圧におけるヒステリシスループによって明らかになるように、組織的な多孔性を大いに有する。例１２のか焼された生成物について同様な等温線を得た。０．２５〜０．４５の間の分圧において吸着等温線中に存在する段によって、骨格の虫孔細孔の充填（ｆｉｌｌｉｎｇ）が示される。虫孔構造と合致して、例１１のか焼されたアルミノ珪酸塩のメソ多孔性分子篩に関するＸ線回折パターン（図９）は虫孔細孔とより大きな散乱角でのより高次な弱い反射との間の相関長さに対応する単一の強いＸ線回折線を含んだ。例１２のか焼された生成物について類似するＸＲＤパターンを得た。またやはり、Ｙ型ゼオライトの種から組み立てられた虫孔のメソ構造に関する27Ａｌ−ＮＭＲスペクトルは、例４〜６で調製された試料について認められたシフトに合致して、ゼオライト的な化学シフトを〜６１ｐｐｍに示した。
【０１０２】
例１３
本例の目的は、本発明に従ってナノクラスター化されたＹ型ゼオライトの種から調製された六角形のアルミノ珪酸塩メソ構造体は、少なくとも、これがナトリウムイオン及び界面活性剤を含まない時に、８００℃の水蒸気への暴露に耐え得ることを示すことであった。
【０１０３】
実施例４〜６に記載の一般的手順に従ってナノクラスター化されたＹ型ゼオライトの種から、六角形の１０％Ａｌ−ＭＳＵ−Ｓ及び２０％Ａｌ−ＭＳＵ−Ｓの試料を調製した。作成したままの各々の試料の１ｇの量を、０．１ＭのＮＨ4ＮＯ3溶液１００ｍｌによって１００℃で一晩別個に処理した。処理した試料を濾過によって回収しそして空気中で５４０℃で７時間か焼して、メソ細孔内の界面活性剤を除去した。か焼したこれらの試料を水蒸気安定性試験のために使用した。各々の試料を２０％の水蒸気を含有する窒素流中で８００℃において５時間水蒸気処理した。次に、水蒸気処理後のメソ多孔性構造の保持を調べるためにＸ線回折パターン及び窒素吸着等温線を用いた。
【０１０４】
本例の試料、そしてまた後続するすべての例の試料を水蒸気処理するのに使用した装置１０を図３１及び３１Ａに示す。蒸気圧１５６トールで６２±１℃に加熱された水のフラスコに、大気圧下の窒素流（〜２０ｃｃ／分）を通過した。水蒸気によって飽和した窒素の細かい気泡を生成するために、注射針を使用した。試料チャンバーの設計により、試料を通過する水蒸気の均一な通過が確保される。
【０１０５】
図１０に示すように、８００℃での５時間の水蒸気処理の後、予め生成されたアルミノ珪酸塩ナノクラスターから形成したアルミノ珪酸塩メソ構造体はその六角形の構造的一体性を保持したが、慣用のＭＣＭ−４１様の六角形メソ構造は崩壊したことは明らかである。このことは、慣用の前駆体から調製されるＭＣＭ−４１の安定性に関してＲｙｏｏ及び彼の共同研究者によってすでに報告されていることと一致する（Ryoo, J. Phys. Chem. 1995, 99, 16742）。
【０１０６】
水蒸気処理前のか焼された試料の化学分析によると、約０．８％の炭素の存在が示された。８時間より長い又は短い時間にわたってか焼された試料は、０．８重量％という値よりそれぞれ少ない又は多い量の酸素を含有した。またやはり、水蒸気処理の後に、六角形のＸ線回折パターン及び骨格のメソ多孔性を試料が保持する程度は一般に炭素含有率に並行した。従って本発明者は、骨格に埋め込まれた炭素そしてまた骨格壁のゼオライト様の連結性はこれらの物質の水蒸気安定性に寄与するのに役立つことを結論する。
【０１０７】
比較例１４
本実施例の目的は、Angew. Chem. Int. Ed. 1999, 38 No.19, 2930に記載のようなＲ．Ｍｏｋａｙａの製造技術に従っていわゆる超安定な１４％Ａｌ−ＭＣＭ−４１メソ構造体を調製した。Ｍｏｋａｙａの方法（下記参照）に従って、『２次的な』ＭＣＭ−４１シリカのか焼された試料１．０ｇを調製した。この２次的なシリカに５０ｍｌのアルミニウムクロロハイドレート（ＡＣＨ）溶液（Ａｌに関して０．４８Ｍ）を添加し、そして混合物を８０℃で２時間撹拌した。得られる固形物を濾過によって回収しそしてＣｌ-イオンが無くなるまで１００ｍｌの蒸留水によって洗浄し、室温で乾燥し、そして空気中で５５０℃で４時間か焼した。
【０１０８】
Ｍｏｋａｙａの教示に従って、『２次的な』ＭＣＭ−４１シリカを調製するために本発明者はまず『１次的な』ＭＣＭ−４１シリカを調製した。１次的なＭＣＭ−４１シリカを得るために、２４ｇのＨ2Ｏ中に３．０ｇのセチルトリメチルアンモニウムブロマイド（ＣＴＡＢ）及び０．６１０ｇのテトラメチルアンモニウムハイドロオキサイド（ＴＭＡＯＨ）を含有する溶液にヒュームドシリカを撹拌下で１時間にわたって２．０ｇ添加した。さらに１時間撹拌の後、ＳｉＯ2が１．０；ＣＴＡＢが０．２５；ＴＭＡＯＨが０．２そしてＨ2Ｏが４０のモル組成である得られる合成ゲルを放置して室温で２０時間熟成し、次いで混合物をテフロン（登録商標）（Ｒ）で内張りしたオートクレーブに移しそして１５０℃で４８時間加熱した。濾過によって固形の組成物を得、これを蒸留水で洗浄し、室温で空気乾燥しそして５５０℃で８時間か焼した。次いで、１次的なＭＣＭ−４１シリカから『２次的な』ＭＣＭ−４１シリカを調製した。２次的なＭＣＭ−４１を調製するために、同じモル比の合成ゲルを調製したが、ただしシリカ源としてヒュームドシリカの代わりに１次的なか焼されたＭＣＭ−４１を使用した。合成手順は１次的な合成について述べたのと同じであった。
【０１０９】
水蒸気安定性試験のための手順は以下の通りであった：０．２ｇの超安定なＭＣＭ−４１をＹ字形の石英管反応器に入れそして大気圧下のＮ2中の２０容積％の水の蒸気（水蒸気）の流れを８００℃で５時間導入した。６２±１℃の液体の水が装入された飽和器中に窒素流を通過することによりＮ2中の２０％の水蒸気を発生させた。この温度での水の蒸気圧は１５６トールである。水蒸気処理の後に残留する構造を評価するために、Ｘ線回折パターン及びＮ2の収着及び脱着の等温線を使用した。
【０１１０】
図１１Ａ、１１Ｂ及び１１Ｃ中のＸ線及びＮ2吸着のデータによって示されるように、Ｍｏｋａｙａの超安定な１４％Ａｌ−ＭＣＭ−４１は８００℃での５時間の水蒸気処理の後、構造的な崩壊を起こした。表面積が９２％減少し（７６０ｍ2／ｇから６２ｍ2／ｇに）また、窒素分圧０．９６で測定されるように、水蒸気処理によって骨格の細孔容積は８８％減少した（０．５８ｃｃ／ｇから０．０７ｃｃ／ｇに）。やはりまた、図１１の27Ａｌ  ＭＡＳ  ＮＭＲスペクトルによると、アルミニウムの約半分のみが四面体環境（〜５１ｐｐｍ）にありまた他の半分が八面体環境（〜０ｐｐｍ）にある。本発明者は、この物質が触媒における多くの実用の用途のために、特に石油の接触分解のために、望まれる水熱安定性に欠けると結論づける。
【０１１１】
比較例１５及び１６
例１５では、ファウジャス石Ｙ型ゼオライトの結晶化において通常核形成する種から誘導された、典型的な六角形のアルミノ珪酸塩メソ構造体、つまり六角形１０％Ａｌ−ＭＳＵ−Ｓ（Ｓｉ：Ａｌ＝９：１）の合成及び特性について述べる。Ｙ型ゼオライトの種を生成するためにここで用いる手順は、文献（Robson, H. ACS Symp. Ser. 398 436 (1989)；及びLechert, L.,ら、Stud. Surf. Sci. Catal. 84 147 (1994)）に記載されている一般的方法に従う。
【０１１２】
例１６では、慣用の珪酸塩及びアルミン酸塩の前駆体からの１０％Ａｌ−ＭＣＭ−４１の調製について述べる。例１６で１０％Ａｌ−ＭＣＭ−４１を生成するのに用いた手順は、例１５で用いた手順と等しいが、ただし本発明者は、例１５で１０％Ａｌ−ＭＳＵ−Ｓを調製するのに用いたゼオライトの種を生成する段階は省いた。次いで本発明者は、ＸＲＤ及び窒素吸着特性に基づいて、これらの２つのメソ構造体の水蒸気安定性を比較した。加えて本発明者は、水蒸気安定性の比較に、例１４に述べたようにＭｏｋａｙａの方法を用いて調製した『超安定な』Ａｌ−ＭＣＭ−４１を含めた。
【０１１３】
例１５の六角形Ａｌ−ＭＳＵ−Ｓは、Ｙ型ゼオライトの種から以下のように調製した。まず５．０ｍｌの水中の０．１１６ｇのＮａＯＨの溶液に０．２６９ｇのＮａＡｌＯ2を溶解して透明な溶液を得た。この溶液に７．２９ｇの珪酸ナトリウム溶液（２７重量％のＳｉＯ2、１４重量％のＮａＯＨ）を激しく撹拌しつつ添加して均一な混合物を得た。ファウジャス石Ｙ型ゼオライトの種を生成するために、得られる混合物を室温で一晩熟成し、次いで定常的な状態でさらに２４時間にわたって１００℃で熟成した。ゼオライトの種の混合物を７５ｍｌの水で希釈して乳白色の懸濁液を得た。種の混合物に濃硫酸（０．１４２ｇ）を添加し、続いて激しく撹拌しつつ２．４５ｇのセチルトリメチルアンモニウムブロマイド（ＣＴＡＢ）を３０分にわたって添加した。次いで追加の０．７８１ｇの硫酸を添加し、そして混合物を定常的な状態で一晩１００℃で熟成させた。この熟成段階に続いて追加の硫酸の増分０．１５６ｇを添加しそして混合物を再び定常的な状態で１００℃で一晩熟成させ、メソ構造体をつくった。この時、反応混合物のｐＨは約９．０であった。ゼオライトの種の前駆体から調製されて得られる１０％生成物を濾過し、洗浄しそして空気中で周囲温度で乾燥した。１．０ｇの量の空気乾燥された生成物を１００ｍｌの１．０ＭＮＨ4ＮＯ3によって１００℃で一晩処理して、ナトリウムイオンと界面活性剤の大体半分をメソ細孔から取り除き、空気中で乾燥し、次いで５４０℃で７時間か焼して、残留する界面活性剤を除去しそして電荷を均衡させるアンモニウムイオンをプロトンに転化した。か焼された生成物の化学分析により、０．８０重量％の炭素が存在することとともにＳｉ：Ａｌのモル比が９：１であることが示された。本発明者は炭素の生成を、か焼の間の六角形Ａｌ−ＭＳＵ−Ｓメソ構造ゼオライト様骨格の極めて酸性であるメソ細孔中での界面活性剤の分解に帰する。
【０１１４】
慣用のアルミノ珪酸塩前駆体から、例１６の整列されていない六角形１０％Ａｌ−ＭＣＭ−４１の比較用の試料を以下のように調製した。０．２６９ｇのＮａＡｌＯ2と７．２９ｇの珪酸ナトリウムとの混合物（２７重量％のＳｉＯ2、１４重量％のＮａＯＨ）を激しく撹拌して均一な混合物を生成し、次いで７５ｍｌの水を添加して乳白色の懸濁液をつくった。この乳白色の懸濁液に０．１４２ｇの濃硫酸、２．４５ｇのセチルトリメチルアンモニウムブロマイドを激しく撹拌しつつ３０分にわたって逐次添加し、そして０．７８１ｇの濃硫酸を添加した。得られる混合物を１００℃で一晩定常的な状態で１日熟成させた。次に０．１５６ｇの硫酸を添加し、そして混合物をさらに１日１００℃で熟成した。慣用のアルミン酸塩及び珪酸塩の前駆体から調製された１０％Ａｌ−ＭＣＭ−４１のメソ構造体を濾過し、空気中において周囲温度で乾燥した。１．０ｇの量の空気乾燥させた生成物を、１００ｍｌの１．０ＭのＮＨ4ＮＯ3によって１００℃で一晩処理してナトリウムイオンと界面活性剤のいくらかをメソ細孔から取り除き、空気中で乾燥し、次に５４０℃で７時間か焼して残留する界面活性剤を除去しそして電荷を均衡させるアンモニウムイオンをプロトンに転化した。化学分析によると、Ｓｉ／Ａｌの比９／１が示されたが、炭素の存在は０．０４％より少なかった。
【０１１５】
図１２Ａ及び１２Ｂは、以下のか焼されたアルミノ珪酸塩メソ構造の２０％水蒸気中で水蒸気処理する前及び後のＸＲＤパターンを例示する：ゼオライトＹの種からの１０％Ａｌ−ＭＳＵ−Ｓ（例１５）、慣用の前駆体からの１０％Ａｌ−ＭＣＭ−４１（例１６）。図１２Ａ及び１２Ｂには、ナトリウムを含有しないＭＣＭ−４１シリカとＡｌ13オリゴカチオンとの間のごく最近報告された合成後のグラフト化反応（R. Mokaya, Angew. Chem. Int. Ed., 38, 2930 (1999)）を用いる、例１４に記載されるように調製された１４％Ａｌ−ＭＣＭ−４１に関する対応するパターンが含まれる。この後者のグラフト化された形態のＡｌ−ＭＣＭ−４１は、これまで報告されているＡｌ−ＭＣＭ−４１誘導体と比較して水熱的に『超安定』であると述べられている。か焼された１０％Ａｌ−ＭＳＵ−Ｓ及び超安定な１４％Ａｌ−ＭＣＭ−４１の水蒸気処理の前のＸＲＤパターンは、六角形のメソ構造を示すｈｋｌ回折線をよく表す。例１６の直接的な合成経路によってつくられた１０％Ａｌ−ＭＣＭ−４１についての回折線は実質的に広がっている。回折線のこの拡大は、特に、骨格中のアルミニウムによる珪素の置換について意図する水準が約８モル％より高い時に、慣用のアルミン酸塩及び珪酸塩の前駆体からＡｌ−ＭＣＭ−４１を直接に組み立てることに通常伴う不整列を示す。
【０１１６】
図１２Ｂ中のＸＲＤパターンは、ナノクラスター化されたゼオライトの種から組み立てられた１０％Ａｌ−ＭＳＵ−Ｓメソ構造が８００℃での水蒸気処理に際して良好に整列された六角形の構造を保持することを明瞭に示す。これと比べて、慣用の珪酸塩及びアルミン酸塩の前駆体からの直接的な組み立てによって、及び、いわゆる超安定なグラフト化反応によって、調製されたＡｌ−ＭＣＭ−４１メソ構造体はともに、水蒸気処理によってほとんど完全に破壊される。これらの所見は、同じ系列のメソ構造体についての図１３Ａ及び１３Ｂに示すＮ2の収着等温線を比較することにより支持される。これらの収着等温線から導かれる表面積、骨格細孔寸法、及び細孔容積を表１に示す。この表には、試料のＸＲＤパターンから得られる六角形の単位セルのパラメータが含まれる。表１中の括弧内の値は、水蒸気処理の後の表面積及び骨格細孔容積の値の保持百分率を、水蒸気処理の値と比較して報告する。
【０１１７】
2008110919.tif 000002
【０１１８】
例１５の１０％Ａｌ−ＭＳＵ−Ｓの試料は、水蒸気処理の後、その表面積の９０％より多くとその骨格細孔容積の約７５％とを保持する。加えて、水蒸気処理は、０．５０を越える分圧でのヒステリシス挙動によって明らかなようにメソ構造体の組織的な多孔性を改善する。対照的に、例１４及び１６に従って調製された２つのＡｌ−ＭＣＭ−４１はいずれについても水蒸気処理の後に表面積又は骨格細孔容積はほとんど又は全く保持されない。
【０１１９】
ゼオライトＹの種からの１０％Ａｌ−ＭＳＵ−Ｓの独特な水熱安定性は、ゼオライトの種をメソ構造体に組み立てる際に、ＡｌＯ4及びＳｉＯ4の四面体のゼオライト様の連結性が保持されることに一部帰せられる。やはりまた、より多くの炭素を除去するために５４１℃以上の温度でより長い時間にわたってか焼される試料は、水蒸気処理に際して表面積及び細孔容積のいくらかより多い減少を示したので、包蔵された炭素は構造的な安定性に寄与するのに役割を果たす。しかしながら、骨格の壁におけるＳｉＯ4及びＡｌＯ4単位のゼオライト様の連結性の重要性を裏付けるように、作成したままの及びか焼されたＡｌ−ＭＳＵ−ＳHにおける四面体アルミニウムの27Ａｌは、種の溶液と同じ値のδ＝６０ｐｐｍで、そしてほとんどのゼオライトについて認められる５９〜６５ｐｐｍの範囲（Lippma, E.,ら、J. Am. Chem. Soc. 108 1730 (1986)）内で起きる。この化学シフト値はアルミノ珪酸塩メソ構造体のうちで独特である。この研究でのＡｌ−ＭＣＭ−４１試料を含めて以前報告されているメソ構造化されたすべてアルミノ珪酸塩は、５３〜５６ｐｐｍの化学シフトを示す。Ｌｉｐｐｍａら（J. Am. Chem. Sa., 108, 1730 (1986)）によって提出された骨格アルミノ珪酸塩における27Ａｌの化学シフトと平均結合角の間の関係に基づいて、平均的なＡｌ−Ｏ−Ｓｉの角度は、例１５の１０％Ａｌ−ＭＳＵ−ＳHに関するものは、例１４及び１６に述べたように調製される２つのＡｌ−ＭＳＵ−Ｓに関するものより実質的に小さい（８度だけ小さい）。
【０１２０】
例１７
例１５に述べた手順に従ってゼオライトＹの種から調製された六角形１０％Ａｌ−ＭＳＵ−Ｓの酸性特性を、３００〜４５０℃の温度範囲にわたるクメン分解について、慣用のアルミン酸塩及び珪酸塩の前駆体から例１６に従って組み立てられた１０％Ａｌ−ＭＣＭ−４１のそれと図１４で比較する。か焼されたこれらの２つのメソ構造体は活性がほとんど同じであるが、水蒸気への暴露の後は、１０％Ａｌ−ＭＳＵ−Ｓが活性がはるかに高い触媒である。この結果は、触媒的な用途のために水熱的に安定なメソ構造体を設計するための前駆体としての、ナノクラスター化されたゼオライトの種の重要性を説明する。
【０１２１】
水蒸気に安定なアルミノ珪酸塩メソ構造体を組み立てるための前駆体としてゼオライトの種を使用するのは、１０モル％のアルミニウムを含む組成物に限定されることはない。本例の一般的な方法を用いる際にゼオライトＹの種を用いて本発明者は１０％Ａｌ−ＭＳＵ−Ｓについて見いだされる構造的な水蒸気安定性、及び酸性特性を保持する、３８モル％のＡｌを含む六角形Ａｌ−ＭＳＵ−Ｓ組成物も調製した。加えて、以下の例で説明するように、この方法はＹ型ゼオライトの種を使用することに限定されない。
【０１２２】
例１８
例１８では、水熱安定性が優れた六角形２％Ａｌ−ＭＳＵ−Ｓアルミノ珪酸塩分子篩を形成するために、テトラプロピルアンモニウムイオンによってテンプレートされたＺＳＭ−５（ＭＦＩ型としても知られている）ゼオライトの種を利用する。27Ａｌ  ＭＡＳ  ＮＭＲ化学シフトが５７〜６５ｐｐｍのゼオライト的な範囲に十分に入る例４、５、６及び８で報告したＡｌ−ＭＳＵ−Ｓ組成物とは対照的に、本例の生成物について認められる27Ａｌ  ＭＡＳ  ＮＭＲシフトは、初めのＺＳＭ−５の種の前駆体について見いだされたシフトに等しく、慣用のアルミン酸塩及び珪酸塩の前駆体から組み立てられたアルミノ珪酸塩メソ構造体について典型的に見いだされたシフト（５３〜５６ｐｐｍ）と肩をならべた。しかしながら、得られるメソ構造体は、骨格壁中にＺＳＭ−５型の２次的な構成ブロックの存在を指示する赤外吸収バンドを示した。本例の生成物について安定なゼオライト様の骨格壁構造が存在することは、水蒸気及び沸騰水の双方に対する水熱安定性によって確められた。ＴＥＯＳからつくられた種はヒュームドシリカからつくられたものほど良くはなかった。
【０１２３】
テトラエチルオルト珪酸塩（６．８３ｇ）を７．２２ｍｌの１．０Ｍのテトラプロピルアンモニウムハイドロオキサイドに撹拌下で添加し、次いで０．１７ｇのアルミニウム第２ブトキシドを添加して、透明な溶液を生成した。撹拌された溶液に７５ｍｌの水を添加し、そしてこの溶液を８５℃で一晩（１６時間）定常的な状態で熟成させてＺＳＭ−５ゼオライトの種の透明な溶液を生成した。激しい撹拌下で２．４５ｇのセチルトリメチルアンモニウムブロマイドを３０分にわたって添加し、そして得られる混合物を定常的な状態で１００℃において一晩（１６時間）熟成させた。１．０Ｍの硫酸の添加によって反応混合物のｐＨの値を９．０に低下し、そして定常的な状態で１００℃で一晩再度熟成した。メソ構造化された沈殿を濾過し、洗浄し、空気中で乾燥し、次いで５５０℃でか焼し界面活性剤を除去した。か焼された２％Ａｌ−ＭＳＵ−Ｓ生成物のＸ線粉末回折パターンは、六角形のメソ構造に合致する４つの回折線（１００、１１０、２００、２１０）を示した。か焼された生成物の27Ａｌ  ＭＡＳ  ＮＭＲスペクトルはＺＳＭ−５の種におけるのと同様な結合したＡｌＯ4四面体環境に合致する（図２のＺＳＭ−５の種の27Ａｌ  ＭＡＳ  ＮＭＲスペクトルを参照）単一の共鳴線を示した。
【０１２４】
プロトゼオライト的な骨格壁構造に関する別な証拠は、か焼された２％Ａｌ−ＭＳＵ−Ｓメソ構造体の赤外吸収スペクトルから得た。図１５に示されるように、２次的な５員環の下位単位の存在に合致する５００〜６００ｃｍ-1の間の吸収バンドが認められる。２次的な５員環の下位単位は、ＺＳＭ−５ゼオライトを包含するゼオライトのファミリーである結晶性ペンタシルゼオライトを特徴的づける特性である。このようにして、本発明者は、メソ構造体の壁がゼオライトの原子的な結晶性に欠けるにせよ、メソ構造体の壁はペンタシルゼオライトの下位単位を含むことを結論づける。比較のために、２％Ａｌ−ＺＳＭ−５ゼオライトの真正な試料に関する、そして慣用のアルミン酸塩及び珪酸塩の前駆体から組み立てられた整列されていない六角形の５％Ａｌ−ＭＣＭ−４１に関する赤外線スペクトルを図１５に含める。ＺＳＭ−５ゼオライトについて５００〜６００ｃｍ-1の間に同じバンドが見いだされたが、慣用の前駆体からつくられた５％Ａｌ−ＭＣＭ−４１はこれらのゼオライト様の吸収バンドを示さなかった。
【０１２５】
Ｋｌｏｅｔｓｔｒａら（Ｃｈｅｍ．Ｃｏｍｍｕｎ．，２２８１（１９９７））は、５００〜６００ｃｍ-1の間のＩＲバンドに基づいて、ＺＳＭ−５ゼオライトの２次的な構成ブロックに類似する５員環構造体もまた含む六角形のアルミノ珪酸塩メソ構造体を報告している。この物質は、慣用のＡｌ−ＭＣＭ−４１をテトラプロピルアンモニウムイオンによって交換し、交換されたメソ構造体を引き続いてグリセロール中で加熱して骨格のいくらかを萌芽的なＺＳＭ−５単位へと転換することにより調製した。しかしながら、この研究を反復する際に本発明者は、Ｋｌｏｅｔｓｔｒａらのメソ構造体は水熱的に不安定であることを見いだしている。この物質を水中で５時間沸騰するか、あるいはこれを６００℃で窒素流中の２０％水蒸気に５時間暴露すると、骨格のメソ多孔性がほとんど完全に失われる結果となる。対照的に例１８の六角形の２％Ａｌ−ＭＳＵ−Ｓは、これらの条件下でその骨格のメソ構造をほとんどすべて保持する。従って、Ｋｌｏｅｔｓｔｒａの方法によるＺＳＭ−５型の構成ブロックのＭＣＭ−４１の骨格壁内への導入は、テトラプロピルアンモニウムカチオンに隣接する骨格の特定の領域に局所化されるようだが、例１８に従って、ゼオライトの種を前駆体として使用すると、ＳｉＯ4及びＡｌＯ4単位のプロトゼオライト的な連結性のより均一な骨格を与え、従って、大幅に改善された水熱安定性を与える。
【０１２６】
本例１９では、水熱的に安定なアルミノ珪酸塩メソ構造体の組み立てのためのゼオライトの種の調製は、２７重量％のＳｉＯ2、１４重量％のＮａＯＨを含有する珪酸ナトリウム前駆体溶液を使用することに限定されないことを例証する。シリカ対水酸化ナトリウムのより高い比率を有する珪酸ナトリウム溶液は、水熱的に安定なアルミノ珪酸塩メソ構造体を超分子組み立てするのに必要であるゼオライトの種を生成するためにやはり好適である。
【０１２７】
例１９では、Ｙ型ゼオライト核形成中心（種）を調製するために２８．４３重量％のＳｉＯ2と８．９３重量％のＮａＯＨとを含有する珪酸ナトリウム溶液を使用し、次いで５７〜６５ｐｐｍの範囲のゼオライト様の27Ａｌ  ＭＡＳ  ＮＭＲ化学シフトを有するアルミノ珪酸塩メソ構造体を調製するためにこのゼオライトの種を使用することを説明する。この種を調製するために用いる方法は、３５モル％のアルミニウム（Ｓｉ／Ａｌ＝１．８８）を含有するゼオライトＹの種の組成物についてＶａｕｇｈａｎによって提案された（米国特許第４，１７８，３５２号）一般的手順に従う。１．０１３モルのＮａＯＨと７．６モルのＨ2Ｏを含有するＮａＯＨ水溶液を調製し、そして透明な溶液が生成するまでこのＮａＯＨ溶液に撹拌下で０．５４モルのＮａＡｌＯ2を添加した。この塩基性のアルミン酸ナトリウム溶液に、６．６モルのＨ2Ｏ中の１．０モルの珪酸ナトリウム（２８．４３％のＳｉＯ2、８．９３重量％のＮａＯＨ、４１°、Ｂｅ′）を激しく撹拌しつつ添加した。生成物は混合終了後２分以内に堅いゲルへと硬化した。このゲルはＹ型ゼオライトの種又は核形成中心を含む。水蒸気に安定なメソ多孔性アルミノ珪酸塩を形成するために、ゼオライトＹの種、１２７モルのＨ2Ｏを添加した。この希釈された混合物に０．５０６５モルのＨ2ＳＯ4及び０．２０モルのＣＴＡＢを撹拌しつつ室温下で３０分にわたって逐次的に添加した。得られる混合物をさらに０．１５モルのＨ2ＳＯ4によって酸性化しそして１００℃で２０時間熟成した。次に混合物を０．０２９モルのＨ2ＳＯ4によって激しく撹拌しつつ酸性化しそして１００℃で２０時間再度熟成して作成したままのメソ構造体を得た。作成したままのメソ構造体を水で完全に洗浄しそして空気中で乾燥した。生成物を５４０℃で７時間か焼して界面活性剤を除去した。か焼された生成物は虫孔骨格構造に見合った単一のＸＲＤ線を示し、これをゼオライトＹの種からの虫孔３５％Ａｌ−ＭＳＵ−Ｓと称した。対応するＸＲＤ基底間隔は約５．０ｎｍであった。か焼された生成物に関する化学シフトは５９ｐｐｍであり、ゼオライトＹの種から組み立てられた水熱的に安定なアルミノ珪酸塩メソ構造体について期待される５７〜６５ｐｐｍの範囲に入った。
【０１２８】
例２０
本実施例でもまた、ＴＥＯＳ（テトラエチルオルト珪酸塩）をシリカ源として使用することによりゼオライトＢｅｔａの種から整列されていないアルミノ珪酸塩メソ構造体の形成を説明する。
【０１２９】
ゼオライトＢｅｔａの種を生成するためのテンプレートとしてテトラエチルアンモニウムハイドロオキサイド（ＴＥＡＯＨ）を使用した（J. Perez-Pariente, J. A. MartensとP. A. Jacobs, Applied Catalysis, 31, 35, 1998）。ＴＥＡＯＨ（０．００６６５モル）を１．２モルのＨ2Ｏ中のＮａＡｌＯ2（０．０００５モル）と撹拌下で混合して透明な溶液を周囲温度で得た。次いでＴＥＯＳ（０．０３３３モル）を添加して撹拌下で不透明な溶液を得た。溶液を３５℃で１００時間熟成して、曇りのあるゼオライトＢｅｔａの種の溶液を生成した。３５℃のこの溶液に０．００８２３モルのＣＴＡＢを撹拌下で３５℃において添加した。得られる混合物をテフロン（登録商標）（Ｒ）で内張りしたオートクレーブ内で１００℃で２日間熟成した。固形の生成物を濾過し、熱水で洗浄しそして室温で乾燥した。５５０℃で４時間か焼することにより界面活性剤を除去した。虫孔構造又は歪んだ六角形構造に対して期待されるように、ＸＲＤは３．８ｎｍの間隔及び弱小の肩状部（ｗｅａｋ  ｓｈｏｕｌｄｅｒ）に対応する単一の回折線を示した。
【０１３０】
ＴＥＯＳ誘導Ｂｅｔａゼオライトの種及びこの種から形成されて得られるメソ構造体のＩＲスペクトルは、５５０〜５６０ｃｍ-1の近辺のＩＲバンドを示し、このことは５員環の下位単位の存在を指示した。しかしながら、ＸＲＤパターンが広いことは、六角形の骨格対称性がよく表されたアルミノ珪酸塩メソ構造体を組み立てるためのゼオライトベータの種を生成するためには、ＴＥＯＳがヒュームドシリカほど好ましくないことを示した（例２１参照）。このことは、水蒸気に安定なゼオライトを組み立てるために好適なゼオライトの種を生成するための前駆体としてＴＥＯＳが一般に有用であることを排除しない。例えば、この例で得られるメソ構造体は２０％の水蒸気に６００℃で５時間安定であり、水蒸気処理の前に認められた表面積及び骨格細孔容積の少なくとも８８％を保持した。
【０１３１】
実施例２１
本例では、ペンタシルゼオライトの種を調製するためにヒュームドシリカを使用するのが好ましいこと、そしてこの種を、ゼオライトの種を生成するための構造誘導剤によってテンプレートされてはいないアルミノ珪酸塩溶液と比べて水蒸気に安定な良好に整列されたアルミノ珪酸塩メソ構造体を形成するために使用することを説明する。水蒸気に安定なＭＳＵ−Ｓアルミノ珪酸塩メソ構造体の超分子組み立ては極めて一般的であり、またいかなるプロトゼオライトアルミノ珪酸塩溶液から形成されることもできるが、ペンタシルゼオライトの種、特にゼオライトＺＳＭ−５（ＭＦＩ）及びベータ（ＢＥＡ）の種は、ヒュームドシリカから生成されるとき、殊に好ましい。本例の水蒸気安定性試験によって示されるように、これらのプロトゼオライト的な種から生成される六角形ＭＳＵ−Ｓメソ構造体は２０％の水蒸気への６００〜８００℃でのかなりの時間にわたる暴露に対して安定である。また、これらの構造体は、慣用のアルミノ珪酸塩前駆体から形成される六角形のアルミノ珪酸塩メソ構造体と比較して酸性触媒のための活性に優れている。
【０１３２】
テトラプロピルアンモニウム（ＴＰＡ+）及びテトラエチルアンモニウム（ＴＥＡ+）をそれぞれテンプレートとして使用して、ナノクラスター化されたＺＳＭ−５及びベータゼオライトの種（Ｓｉ／Ａｌ＝６７）の水溶液を調製した（Camblor,ら、Stud. Surf. Sci. Catal. 105 341 (1997); deMoorら、J. Phys. Chem. 13 103 1639 (1999)）。比較のために、ＴＰＡ+及びＴＥＡ+の代わりにテトラメチルアンモニウムイオン（ＴＭＡ+）を使用して慣用のアルミノ珪酸塩アニオンを調製した。ＴＭＡ+が、ＭＦＩ又はＢＥＡゼオライトの種のためのテンプレートとして機能することは知られていない。
【０１３３】
水（１２７０ミリモル）中の１．０Ｍのテトラプロピルアンモニウム（ＴＰＡ+）ハイドロオキサイド（６．７ミリモル）、アルミン酸ナトリウム（０．５０ミリモル、Ｓｔｒｅｍ  Ｃｈｅｍｉｃａｌｓ，Ｉｎｃ．）及びヒュームドシリカ（３３．３ミリモル、Ａｌｄｒｉｃｈ  Ｃｈｅｍｉｃａｌ）を５０℃で１８時間反応させることにより、ナノクラスター化されたＺＳＭ−５の種（Ｓｉ／Ａｌ＝６７）の水溶液を調製した。ゼオライトベータの種の溶液を調製するために、同じ化学量論的比率のテトラエチルアンモニウム（ＴＥＡ+）ハイドロオキサイド、アルミン酸ナトリウム、ヒュームドシリカ及び水を１００℃で使用した。ＴＰＡ+及びＴＥＡ+の代わりにＴＭＡ+を使用することを除いて同じ実験的方法を用いて、慣用のアルミノ珪酸塩前駆体溶液を調製した。
【０１３４】
各々のアルミノ珪酸塩溶液を蒸発すると、非結晶のＸ線回折パターンを有する粉末が得られた。しかしながら、図１６に示すように、粉末化された形態のＭＦＩ及びＢＥＡゼオライトの種のＩＲスペクトルは５００〜６００ｃｍ-1の間に明瞭な振動を示した。対照的に、ＴＰＡ+又はＴＥＡ+ハイドロオキサイドの代わりにＴＭＡ+ハイドロオキサイドを使用するときに生成する慣用のアルミノ珪酸塩アニオンについては、この範囲内にＩＲバンドは認められなかった。ペンタシルＺＳＭ−５及びベータゼオライトにおける５５０ｃｍ-1近辺のバンドは５員環の存在を指示する。従って、ＴＰＡ+及びＴＥＡ+アルミノ珪酸塩前駆体の場合に類似するバンドが存在することは、ペンタシルゼオライトの種の存在を確証する。
【０１３５】
ＺＳＭの種からのＭＳＵ−ＳH及びＢｅｔａの種からのＭＳＵ−ＳHと一般に称される六角形のアルミノ珪酸塩メソ構造体を、それぞれのゼオライトの種の溶液をセチルトリメチルアンモニウムブロマイド（ＣＴＡＢ）と、界面活性剤対シリカ比０．２５で１５０℃において２日間反応させることにより組み立てた。整列されていないＭＣＭ−４１メソ構造体へと慣用のＴＭＡ+アルミノ珪酸塩前駆体を組み立てるために同じ手順を用いた。作成したままの生成物を５５０℃でか焼して界面活性剤を除去し、０．１ＭのＮＨ4ＮＯ3によって室温で処理して交換可能なナトリウムイオンを取り除き、次いで５５０℃で再びか焼して交換部位のＮＨ4+をプロトンに転化した。化学分析によると、包蔵されている炭素がないこと及びＳｉ／Ａｌの比が初めのゼオライトの種に伴う比と一致することが示された。
【０１３６】
図１７には、Ｎ2中の２０％（容積／容積）の水の蒸気に６００〜８００℃で５時間暴露する前後の、ＺＳＭ−５の種からのか焼された１．５％Ａｌ−ＭＳＵ−Ｓ及びＢｅｔａの種からの１．５％Ａｌ−ＭＳＵ−ＳのＸＲＤパターンを例示する。ＸＲＤの結果は、メソ構造体が水蒸気処理に際して六角形整列を保持することを明瞭に示す。整列していない１．５％Ａｌ−ＭＣＭ−４１もまた、６００℃で水蒸気に暴露した後に広範囲の構造的な整列を保持したが、８００℃ではメソ構造体はほとんど完全に失われた。（ＸＲＤパターンは示されなかった）。１．５％Ａｌ−ＭＣＭ−４１試料が最初に伴う不整列は、広範囲の整列を喪失することの原因でない。４つの六角形ｈｋｌ反射を有する良好に整列されたＡｌ−ＭＣＭ−４１試料でさえ、８００℃での水蒸気処理に際してメソ構造を喪失する。
【０１３７】
図１８は、２０％水蒸気に６００℃で暴露する前後のか焼された２つのＭＳＵ−Ｓメソ構造体に関するＮ2の収着及び吸着の等温線を、テトラメチルアンモニウムハイドロオキサイド（ＴＭＡＯＨ）、アルミン酸ナトリウム及びヒュームドシリカから形成される１．５％Ａｌ−ＭＣＭ−４１に関する等温線との比較において示す。表２は水蒸気に６００℃及び８００℃で暴露する前後の表面積、骨格細孔寸法、及び細孔容積を表示する。ＺＳＭ−５の種からの１．５％Ａｌ−ＭＳＵ−ＳH及びベータの種のメソ構造体からの１．５％Ａｌ−ＭＳＵ−ＳHは、６００℃で水蒸気に暴露された後も、それらの表面積を９５％より多くそしてそれらの骨格細孔容積を８７％より多く保持し、細孔の収縮はほとんど又は全く無い。対照的に慣用のアルミノ珪酸塩アニオンから組み立てられた１．５％Ａｌ−ＭＣＭ−４１は、同等な水蒸気処理条件下でその表面積の６３％とその骨格細孔容積の３６％しか保持しない。ＺＳＭ−５及びＢｅｔａゼオライトの種から組み立てられたＭＳＵ−Ｓアルミノ珪酸塩メソ構造体は、水蒸気に８００℃で暴露する際に、ＸＲＤによって判断されるように（図１７Ａ、１７Ｂを参照）、広範囲の六角形整列を保持する。加えて、２０％水蒸気に８００℃で暴露した後、表面積及び骨格細孔容積のかなりの割合が保持される。表２に示す結果によって示されるように、ＭＳＵ−Ｓメソ構造体は２時間の暴露時間の後、表面積に少しの減少がみられ、また初めの骨格細孔容積を少なくとも５０％保持する。８００℃での５時間に暴露時間の後、細孔容積は初めの骨格細孔容積の５０％未満に減少した。対照的に、１．５％Ａｌ−ＭＣＭ−４１のメソ構造化された骨格はこれらの条件下で完全に失われる。
【０１３８】
2008110919.tif 000003
a反応条件：内径６ｍｍの固定床石英反応器；２００ｍｇの触媒；クメン流量、４．１マイクロモル／分；Ｎ2搬送ガス、２０ｃｃ／分；転化率は６０分の流通の後に報告された。b１．５％Ａｌ−ＭＣＭ−４１は、ヒュームドＳｉＯ2、ＮａＡｌＯ2、及びＴＭＡＯＨから生成される慣用のアルミノ珪酸塩アニオンを直接に組み立てることにより調製した。
【０１３９】
ゼオライトＺＳＭ−５及びベータの種からの水蒸気に安定なＭＳＵ−Ｓメソ構造体の超分子組み立ては、骨格中の特定のアルミニウム装荷率に限定されることはない。Ｓｉ／Ａｌの比が約３００〜２０の範囲にある水蒸気に安定なＭＳＵ−Ｓメソ構造体を組み立てるために、ペンタシルゼオライトの種もまた使用することができる。本発明者は、ゼオライトＹの種からの六角形ＭＳＵ−Ｓと称されるファウジャス石Ｙ型ゼオライトの種から組み立てられたＭＳＵ−Ｓ誘導体は、２０％水蒸気に８００℃で数時間暴露した後にその細孔構造のほとんどすべてを保持することを見いだした。しかしながら、ゼオライトＹの種ははるかに小さいＳｉ／Ａｌの比（典型的には約２．５〜１０の範囲にある）でのみ得ることができる。Ａ型Ｌｉｎｄｅ（又はＡ型ゼオライト）の種のような他のゼオライトの種はＳｉ／Ａｌの比が１．０であるメソ構造体を与えると期待される。ゼオライト組成物は１．０より小さいＳｉ／Ａｌの比を回避することは、Ｌｏｗｅｎｓｔｅｉｎの法則に従ってよく知られている。ゼオライトＹの種から形成されるメソ構造体のアンモニウムイオン交換は、界面活性剤の存在下で達成されることができよう。
【０１４０】
ゼオライトＹの種から組み立てられて得られるメソ構造体は、界面活性剤を除去するためのか焼条件に応じて、包蔵された炭素を骨格メソ細孔内に含んでよい。か焼の間の界面活性剤の分解を通じて生成すると想定されるこの包蔵された炭素は、表面の極性を変化させまた骨格壁を加水分解に対して一層耐久性にする。しかしながら、ＺＳＭ−５及びベータゼオライトの種から形成された作成したままのメソ構造体は、Ｓｉ／Ａｌの比がはるかに高い（Ｓｉ／Ａｌは約３００〜２０）水蒸気に安定な組成物を提供するという大きな利点を有する。また、ペンタシルゼオライトの種から形成されたメソ構造体は界面活性剤を除去するためにか焼され、引き続いて、広範囲の整列を喪失することなくあるいは炭素を包蔵することなくＮＨ4+−交換されることができる。このことは、ペンタシルゼオライトの種から導かれるメソ構造体は、Ｙ型ゼオライトの種から導かれるメソ構造体に比べて酸性が弱く、またその水蒸気安定性は骨格壁上の炭素の存在に関係しないことを意味する。
【０１４１】
27Ａｌ  ＭＡＳ  ＮＭＲ測定によって、か焼された１．５％Ａｌ−ＭＳＵ−Ｓ中の及び１．５％Ａｌ−ＭＳＵ−Ｓ中のアルミニウム中心の９０％より多くは、０ｐｐｍ近傍の極めて弱い八面体的な共鳴に対比される５３ｐｐｍ近傍の四面体的な共鳴の強度から判断されるように、四面体的に配位された部位にあることが示される。
【０１４２】
アルミニウムの四面体的な位置どりに関連して、これらの水蒸気に安定なメソ構造体のクメン分解活性によってブレンステッド酸性が確証された。ＺＳＭ−５の種からのか焼された形態の１．５％Ａｌ−ＭＳＵ−Ｓ、ベータの種からの１．５％Ａｌ−ＭＳＵ−Ｓ及び１．５％Ａｌ−ＭＣＭ−４１に関する３００℃でのクメンの転化を表２に含める。Ａｌ−ＭＳＵ−Ｓ誘導体は慣用のアルミノ珪酸塩前駆体から調製されるＡｌ−ＭＣＭ−４１に比べて活性が著しく大きい酸性触媒であることは明らかである。
【０１４３】
水熱安定性及び触媒活性の双方における大幅な改善は、アルミノ珪酸塩のメソ構造体の骨格壁中のＡｌＯ4及びＳｉＯ4の四面体のゼオライト様の連結性によると上記の実施例に基づいて結論された。ＺＳＭ−５の種からのか焼されたＭＳＵ−Ｓの、及びベータの種のメソ構造からのＭＳＵ−Ｓの骨格壁におけるゼオライト的な種の構造の保持に関する証拠は、初めのゼオライトの種について見いだされた同じ５員環の吸収バンドの保持によって与えられる。例えば、か焼された１．５％Ａｌ−ＭＳＵ−Ｓ及び１．５％Ａｌ−ＭＣＭ−４１のメソ構造体に関する図１９のＩＲスペクトルを、初めのアルミノ珪酸塩の前駆体に関する図１６のスペクトルと比較されたい。５員環のバンド特性はＺＳＭ−５の種からのＭＳＵ−Ｓ及びベータの種からのＭＳＵ−Ｓのスペクトルに良好に表現されているが、ＭＣＭ−４１の誘導体についてはそうではない。
【０１４４】
アルミノ珪酸塩のメソ構造体に関する水蒸気安定性及び酸性の改善は、骨格壁内に他の部類のゼオライト的な種を組み込むことにより期待することができる。水蒸気に安定な誘導体の超分子組み立てに対するこの極めて有望なアプローチに関して、研究が将来集中することが期待できる。
【０１４５】
例２２
本例の目的は、水蒸気に安定なアルミノ珪酸塩のメソ構造は、ゼオライトＹの種とシリカ源としての慣用の珪酸ナトリウムとの混合物から組み立てられ得ることを示すことであった。この方法の利点の一部は、それが、通常は１０より小さいＳｉ／Ａｌ比で調製されるゼオライトＹの種の組成物からの、Ｓｉ／Ａｌの比が１０より大きいか１０に等しい安定な構造化されたアルミノ珪酸塩の製造を可能にすることである。本例で使用される構造誘導性界面活性剤は、Ｐｌｕｒｏｎｉｃ  １２３であり、オニウムイオン界面活性剤の代わりに非イオン界面活性剤が使用できることがさらに示された。
【０１４６】
例２に記載した方法に従って、１５％ＡｌゼオライトＹの種の組成物（Ｓｉ／Ａｌ＝５．６７）を調製した。０．６ＭのＮａＯＨ溶液０．６ｍｌに、０．０００７４モルのＮａＡｌＯ2を撹拌下で添加し、次いで均質な乳光ゲルが生成するまで激しく撹拌しつつ０．００４２モルの珪酸ナトリウム（２７％のＳｉＯ2、１４％のＮａＯＨ）を添加した。ゼオライトＹの種の組成物を得るために、ゲルを周囲温度で（１８時間）、次に１００℃で一晩（２０時間）逐次的に熟成した。種の溶液に、２５ｍｌのＨ2Ｏ及び０．０３２８モルの珪酸ナトリウム（２７％のＳｉＯ2、１４％のＮａＯＨ）を撹拌下で添加した。得られる混合物は２モル％のＡｌ又は約４９のＳｉ／Ａｌ比を有した。
【０１４７】
２．４ｇのＰｌｕｒｏｎｉｃ  １２３を４０ｍｌのＨ2Ｏに撹拌下で１２時間にわたって添加することにより界面活性剤の溶液を調製した。上記のゼオライトの種の溶液を界面活性剤の溶液に添加し、そしてＨ2ＳＯ4：水が１：１０（容積：容積）のものを滴下により添加することにより、混合物のｐＨを５．５〜６．５の範囲の値に調整した。反応混合物を５０℃で４０時間撹拌した。最終的な生成物を濾過により回収し、水洗しそして空気乾燥した。６００℃で４時間か焼することにより界面活性剤を除去した。ＭＳＵ−Ｓと称される試料の水蒸気安定性試験を、２０％の水蒸気中で８００℃において２時間実施した。
【０１４８】
図２０は、か焼されたＭＳＵ−Ｓ試料の水蒸気処理の前後のＸＲＤパターンを示す。ＸＲＤの結果は、８００℃での水蒸気処理に際して、良好に整列された六角形構造を生成物が保持することを明瞭に示す。
【０１４９】
図２１は、８００℃、２時間の水蒸気処理の前後のメソ構造体のＮ2の吸着及び脱着の等温線を示す。
【０１５０】
本例２３の目的は、細孔寸法が１０ｎｍより大きい骨格細孔寸法を有する構造化されたアルミノ珪酸塩組成物（Ｓｉ／Ａｌ＝４９）は、非イオンポリエチレンオキサイド界面活性剤（Ｐｌｕｒｏｎｉｃ  １２３）及び共界面活性剤としてのアルコール（１−ブタノール）の存在下で、ゼオライトＹの種と慣用の珪酸ナトリウムとの混合物から組み立て得ることを示すことである。
【０１５１】
ゼオライトＹの種と、２モル％のＡｌ（Ｓｉ／Ａｌ−４９）を含有する慣用の珪酸ナトリウムとの混合物を例２２に記載のように調製した。２．４ｇのＰｌｕｒｏｎｉｃ  １２３及び２．４ｇの１−ブタノールを４０ｍｌのＨ2Ｏに撹拌下で１２時間にわたって添加することにより界面活性剤の溶液を調製した。アルミノ珪酸塩溶液を界面活性剤の溶液に添加した。Ｈ2ＳＯ4：水が１：１０（容積：容積）のものを添加することにより、混合物のｐＨを５．５〜６．５の範囲内にあるように調整した。反応混合物を５０℃で４０時間撹拌し、次いで１００℃で２０時間定常的な状態に保持した。生成物を濾過によって回収し、洗浄しそして空気乾燥した。６００℃で４時間か焼することにより界面活性剤を除去した。
【０１５２】
図２２は、か焼された生成物のＸＲＤパターンを示す。図２３はか焼された生成物のＮ2−吸着及び脱着の等温線を示す。
【０１５３】
例２４
本例の目的は、ＰＥＯ−ＰＰＯ−ＰＥＯ系列中にポリプロピレンオキサイド（ＰＰＯ）及びポリエチレンオキサイド（ＰＥＯ）セグメントを含むトリブロック非イオン界面活性剤の存在下で、そして共界面活性剤（１−ドデカノール）の存在下で、Ｓｉ／Ａｌ比が５．６７である構造化された大きな細孔のアルミノ珪酸塩組成物をゼオライトＹの種から調製することを例証することであった。
【０１５４】
例２の方法に従って、１５モル％のＡｌを含むゼオライトＹの種の組成物を調製した。０．００５８モルのＮａＡｌＯ2を５ｍｌの０．６ＭのＮａＯＨ溶液に撹拌下で添加した。次いで、均質な乳光ゲルが生成するまで激しく撹拌しつつ０．０３２８モルの珪酸ナトリウム（２７％のＳｉＯ2、１４％のＮａＯＨ）を添加した。最終的なゼオライトの種の組成物を得るために、ゲルを周囲温度で、次に１００℃で一晩逐次的に熟成した。次に、ゼオライトＹの種の組成物を２５ｍｌのＨ2Ｏによって希釈した。
【０１５５】
４０ｍｌのＨ2Ｏに２．４ｇのＰｌｕｒｏｎｉｃ  １２３及び２．０ｇの１−ドデカノールを添加することにより、界面活性剤及び共界面活性剤の混合物を調製した。１２時間の撹拌の後、界面活性剤の溶液にゼオライトＹの種の溶液を添加した。濃縮されたＨ2ＳＯ4：水が１：１０（容積：容積）であるものの添加により、混合物のｐＨを５．５〜６．５の範囲の値（ＨｙｄｒｉｏｎのｐＨ指示紙から判断される）に調整した。反応混合物を４５℃で２０時間撹拌し、次いで１００℃で２時間定常的に保持した。最終生成物を濾過によって回収し、洗浄しそして空気乾燥した。６００℃で４時間か焼することにより界面活性剤を除去した。
【０１５６】
図２４は、か焼された生成物のＮ2−吸着及び脱着の等温線を示す。
【０１５７】
例２５
本例の目的は、ゼオライトの種と慣用の珪酸ナトリウム前駆体との混合物から、セル状の泡沫の骨格構造を有する極めて大きな細孔のアルミノ珪酸塩組成物を組み立てうることを示すことであった。
【０１５８】
２モル％及び５モル％のアルミニウムを含有する２つのゼオライト溶液を、例２２の一般的方法に従ってゼオライトＹの種（Ａｌ１５モル％）と珪酸ナトリウムとの混合物から調製した。
【０１５９】
２．４ｇのＰｌｕｒｏｎｉｃ  １２３を４０ｍｌのＨ2Ｏに撹拌下で添加することにより界面活性剤の溶液を調製した。１２時間の後、トリメチルベンゼンを添加して乳濁液を生成した。この乳濁液に上記の種の溶液の１つを添加し（２モル％アルミニウム）、そして濃縮されたＨ2ＳＯ4：水が１：１０（容積：容積）であるものによってｐＨの値を５．５〜６．５の範囲内の値に調整した。５モル％のアルミニウムを含有する種の溶液を使用して第２の反応混合物を調製するために類似の手順を用いた。反応混合物を４５℃で２０時間撹拌し、次いで１００℃の定常的な状態に２０時間保持した。最終的な生成物を濾過によって回収し、洗浄しそして空気乾燥した。６００℃で４時間か焼することにより界面活性剤を除去した。
【０１６０】
図２５は、２％及び５％のＡｌを含有するか焼された生成物のＮ2−吸着及び脱着の等温線を示す。図２５Ａは対応する細孔寸法の分布を示す。
【０１６１】
例２６
本例の目的は、ペンタシルゼオライトの種及び、非イオンポリエチレンオキサイド界面活性剤（Ｐｌｕｒｏｎｉｃ  １２３）と構造誘導剤としての芳香族の有機共界面活性剤（トリメチルベンゼン）とから生成される乳濁液を使用することにより、セル状の泡沫の骨格構造を有する水蒸気安定性の大きな細孔のアルミノ珪酸塩組成物の組み立てを示すことであった。
【０１６２】
種の構造誘導剤としての４０％のテトラブチルアンモニウムハイドロオキサイド（ＴＢＡ＋）溶液（６．７ミリモル）、アルミン酸ナトリウム（０．５０ミリモル、Ｓｔｒｅｍ  Ｃｈｅｍｉｃａｌｓ，  Ｉｎｃ．）及びヒュームドシリカ（３３．３ミリモル、Ａｌｄｒｉｃｈ  Ｃｈｅｍｉｃａｌｓ）を水（２７００ミリモル）中で１３０℃において３時間反応させることにより、Ｓｉ／Ａｌの比が６７である、ナノクラスター化されたペンタシルゼオライトＺＳＭ−１１の種（ＭＥＬとしても知られている）の水溶液を調製した。
【０１６３】
２．４ｇのＰｌｕｒｏｎｉｃ  １２３を撹拌下で３０ｍｌのＨ2Ｏに添加することにより界面活性剤の溶液を調製した。１２時間の撹拌の後、トリメチルベンゼンを界面活性剤溶液に添加して乳濁液を生成した。この乳濁液に上記の種の溶液を添加しそして濃縮されたＨ2ＳＯ4：水が１：１０（容積：容積）であるものの添加によりｐＨを５．５〜６．５の値に調整した。反応混合物を４５℃で２０時間撹拌し、次いで１００℃で定常的に２０時間保持した。最終的な生成物を濾過によって回収し、洗浄しそして空気乾燥した。６００℃で４時間か焼することにより界面活性剤を除去した。
【０１６４】
図２６は、水蒸気に６５０℃で４時間そして８００℃で２時間暴露する前後の、か焼した組成物のＮ2−吸着及び脱着の等温線を示す。図２６Ａから、６５０℃及び８００℃での水蒸気処理に際して細孔寸法が２０ｎｍから３６及び５０ｎｍにそれぞれ増大したことに留意されたい。
【０１６５】
例２７
本例の目的は、ペンタシルゼオライトベータ及びＺＳＭ−５の種からの水蒸気に安定なアルミノ珪酸塩のセル状泡沫構造体の組み立てを示すことであった。
【０１６６】
６．７ミリモルの３５％テトラメチルアンモニウムハイドロオキサイド（ゼオライトベータの種の調製のため）又はテトラプロピルアンモニウムハイドロオキサイド（ＺＳＭ−５の種の調製のため）、アルミニウムトリ−第２級−ブトキシド（０．４２ミリモル、Ａｌｄｒｉｃｈ  Ｃｈｅｍｉｃａｌｓ，Ｉｎｃ）及びＴＥＯＳ（２１．２ミリモル、Ａｌｄｒｉｃｈ  Ｃｈｅｍｉｃａｌｓ）を水（３３０ミリモル）中で１００℃において３時間反応させることにより、ナノクラスター化されたアルミノ珪酸ゼオライトの種（Ｓｉ／Ａｌ＝５０）の水溶液を調製した。
【０１６７】
２．４ｇのＰｌｕｒｏｎｉｃ  １２３を３０ｍｌのＨ2Ｏに撹拌下で添加することにより界面活性剤溶液を調製した。１２時間の撹拌の後、界面活性剤溶液にトリメチルベンゼンを添加して乳濁液を生成した。乳濁液に所望の種の溶液を添加した。混合物のｐＨを３７％のＨＣｌの添加により２〜３の範囲に調整した。反応混合物を３５℃で２０時間撹拌し、次いで１００℃で定常的に２０時間保持した。最終的な生成物を濾過によって回収し、洗浄しそして空気乾燥した。６００℃で４時間か焼することにより界面活性剤を除去した。
【０１６８】
図２７は、水蒸気に６５０℃で４時間暴露する前後の、か焼した生成物のＮ2−吸着及び脱着の等温線を示す。比較のために、例２８に述べるように慣用の前駆体から調製されたメソ多孔性のセル状泡沫の組成物を含める。
【０１６９】
例２８
本発明者の新規に発明したセル状泡沫の骨格を有する水蒸気に安定なアルミノ珪酸塩組成物に関する対照例をもつために、本発明者はＳｔｕｃｋｙ及び共同研究者の一般的な製造技術に従って、J. Am Chem. Soc. 121 : 254 (1999)に記載のように２モル％のアルミニウムを含有するメソ多孔性の泡沫組成物を調製した。Ｐｌｕｒｏｎｉｃ  １２３（２．０ｇ）を７５ｍｌの１．６ＭのＨＣｌ溶液中に周囲温度で溶解した。トリメチルベンゼン（２．０ｇ）を添加して乳濁液を生成した。この乳濁液にＴＥＯＳ（２１ミリモル）及びアルミニウムトリ−第２−ブトキシド（０．４２ミリモル）の混合物を添加した。３５℃で２０時間熟成した後、混合物を１００℃に２４時間保持した。最終生成物を濾過によって回収し、洗浄しそして空気乾燥した。５５０℃で８時間か焼することにより界面活性剤を除去した。
【０１７０】
図２７において『Ｃ』と表示された曲線は、水蒸気への暴露（６５０℃、４時間、２０％Ｈ2Ｏ）の前後のか焼された生成物のＮ2−吸着及び脱着の等温線を示す。例２８の生成物の水蒸気安定性は例２７の生成物の安定性より著しく劣ることが分かる。
【０１７１】
例２８のか焼された生成物が、２５０時間沸騰水中の懸濁液（０．１０ｇ／２０ｃｃ）とした時にその初めの表面積の２３％しか保持しないこともまた知られた。対照的に、例２７のか焼された生成物は同じ処理の後、その初めの表面積の７５％を保持した。
【０１７２】
例２９
本例の目的は、ゼオライトの種と骨格前駆体としての珪酸ナトリウムとの混合物から、セル状泡沫の骨格の多孔性を有するアルミノ珪酸塩組成物が得られることを示すことであった。非イオン界面活性剤としてＰｌｕｒｏｎｉｃ  １２３を使用しまた１−ドデカノールが共界面活性剤であった。
【０１７３】
例２２に記載の方法を用いて、２％のＡｌを含有するゼオライトの種の溶液をゼオライトＹの種及び珪酸ナトリウムの混合物から調製した。
【０１７４】
２．４ｇのＰｌｕｒｏｎｉｃ  １２３及び２．０ｇの１−ドデカノールを４０ｍｌのＨ2Ｏに撹拌下で添加することにより界面活性剤溶液を調製した。１２時間の撹拌の後、上記の種の溶液を界面活性剤溶液に添加し、そして濃縮されたＨ2ＳＯ4：水が１：１０（容積：容積）であるものによってｐＨを５．５〜６．５の範囲の値に調整した。反応混合物を５０℃で４０時間撹拌し、次いで１００℃で定常的に２０時間保持した。最終的な生成物を濾過によって回収し、洗浄しそして空気乾燥した。６００℃で４時間か焼することにより界面活性剤を除去した。
【０１７５】
図２８は、か焼した生成物のＮ2−吸着及び脱着の等温線を示し、また図２８Ａは骨格の細孔寸法分布を示す。
【０１７６】
例３０
本例の目的は、超微細多孔性（１．０〜２．０ｎｍ）及び整列されていない虫孔の骨格を有する水蒸気に安定な構造化されたアルミノ珪酸塩組成物がゼオライトの種から組み立てられ得ることを示すことである。デシルトリメチルアンモニウムブロマイドを構造誘導性の界面活性剤として使用した。
【０１７７】
例２に述べた一般的な方法に従って、１５モル％のＡｌを含有するゼオライトＹの種を調製した。５ｍｌの０．６ＭのＮａＯＨ溶液に０．００５８モルのＮａＡｌＯ2を撹拌下で添加した。次いで、均一な乳光ゲルが生成するまで、０．０３２８モルの珪酸ナトリウム（２７％のＳｉＯ2、１４％のＮａＯＨ）を激しい撹拌下で添加した。所望のゼオライトＹの種の組成物を得るために、ゲルを周囲温度（１８時間）で、次に１００℃で一晩（２０時間）逐次的に熟成した。
【０１７８】
種の溶液に７５ｍｌのＨ2Ｏ及び０．００６８モルのデシルトリメチルアンモニウムブロマイドを撹拌しつつ周囲温度で５０分にわたって添加した。次いで、混合物を０．０２０モルのＨ2ＳＯ4によって激しい撹拌下で酸性化し、そして１００℃で４０時間加熱した。最終的な生成物を濾過によって回収し、洗浄しそして空気乾燥した。
【０１７９】
合成したままの超微細多孔性物質を０．１ＭのＨ2ＳＯ4によって１００℃で処理することにより交換可能なナトリウムイオンを取り除いた。生成物を５５０℃で４時間か焼して界面活性剤を除去した。ＸＲＤによると、虫孔構造に合致する回折線が１つ存在することが示された。
【０１８０】
図２９は２０％の水蒸気に６５０℃で４時間暴露する前後の、整列されていないか焼した組成物のＸＲＤパターンをしめす。図３０は２０％の水蒸気に６５０℃で４時間暴露する前後の、整列されていないか焼した組成物のＮ2−吸着及び脱着の等温線である。
【０１８１】
上記の記載は本発明の単なる説明にすぎないこと、また本発明は前記に含めた特許請求の範囲によってのみ限定されることが意図される。
【図面の簡単な説明】
【０１８２】
【図１】慣用のアルミン酸塩及び珪酸塩前駆体から調製される２％Ａｌ−ＭＣＭ−４１アルミノ珪酸塩メソ構造体の製造されたまま、及びか焼された（５４０℃）形態に関する27Ａｌ  ＭＡＳ  ＮＭＲスペクトルである。矢印は、０ｐｐｍ近傍での共鳴を指し示し、これは、か焼されたメソ構造体における６−配位されたＡｌＯ6中心を示す。
【図２】ファウジャス石ゼオライトＹ（１０％Ａｌ−Ｙと称される）の核形成及びＭＦＩゼオライトＺＳＭ−５（５％Ａｌ−ＺＳＭ−５と称される）の核形成のために核形成の中心（種）として働くアルミノ珪酸塩のナノクラスターに関する27Ａｌ  ＭＡＳ  ＮＭＲスペクトルを示す。図２Ａは、ゼオライトＹの種（１０％Ａｌ−Ｙ−種と称される）を空気乾燥しそしてエタノールの添加（１０Ａｌ−Ｙ−種＋ＥｔＯＨと称される）によってゼオライトＹの種を沈殿することにより生成される固体に関するＸ線粉末回折パターンを示す。
【図３】５４０℃でか焼された２０％Ａｌ−ＭＳＵ−Ｓの六角形のアルミノ珪酸塩メソ構造体に関するＸＲＤパターンである。
【図４】Ａｌ−ＭＳＵ−Ｓアルミノ珪酸塩メソ構造体のか焼された形態及びゼオライトＹ（ＨＹと称される）のプロトン形態に関する27Ａｌ−ＭＡＳ  ＮＭＲスペクトルを示す。６２ｐｐｍという化学シフトの値は、ゼオライトに類似するＳｉＯ4中心への連結性を有する四面体のＡｌＯ4中心を示す。０ｐｐｍ近傍の化学シフトを有する八面体のＡｌＯ6中心は示されない。
【図５】ナノクラスター化されたゼオライトＹの種から組み立てられた、か焼された立方体の１０％Ａｌ−ＭＳＵ−Ｓアルミノ珪酸塩メソ構造体の、そして慣用のアルミン酸塩及び珪酸塩の前駆体から製造されるか焼された立方体の２％Ａｌ−ＭＣＭ−４８のＸＲＤパターンを示す。
【図６】ゼオライトＹの種から製造される２％Ａｌ−ＭＳＵ−Ｓ及び慣用の前駆体から製造される２％Ａｌ−ＭＣＭ−４１に関する27Ａｌ  ＭＡＳ  ＮＭＲスペクトルを示す。矢印は、ＡｌＯ6中心を示す０ｐｐｍ近傍での共鳴線を指し示す。
【図７】ゼオライトＹの種から組み立てられた１０％Ａｌ−ＭＳＵ−Ｓの虫孔構造に関する透過電子顕微鏡写真を示す。
【図８】ゼオライトＺＳＭ−５及びゼオライトＹの種からそれぞれ組み立てられた２％Ａｌ−ＭＳＵ−Ｓ及び１０％Ａｌ−ＭＳＵ−Ｓwの虫孔構造に関する窒素の吸着／脱着等温線を示す。書き込みは等温線から誘導されるＢＥＴ表面積（ＳBET）及び細孔容積（Ｐ．Ｖ．）を示す。明瞭さのためには、等温線は２００ｃｃ／ｇだけ補われている。
【図９】虫孔骨格構造を有するメソ多孔性のアルミノ珪酸塩である１０％Ａｌ−ＭＳＵ−Ｓ（ゼオライトＹの種から組み立てられた）及び２％Ａｌ−ＭＳＵ−Ｓ（ゼオライトＺＳＭ−５の種から組み立てられた）に関するＸＲＤパターンを示す。
【図１０】２０容積％の水蒸気に８００℃で５時間暴露された後の２０％Ａｌ−ＭＳＵ−Ｓ、１０％Ａｌ−ＭＳＵ−Ｓ及び２％Ａｌ−ＭＣＭ−４１アルミノ珪酸塩メソ構造に関するＸＲＤパターンを示す。
【図１１】Ｍｏｋａｙａの方法（Angew. Chem. Int. Ed. 38 No.19, 2930 (1999)）に従う、２次的なシリカメソ構造のＡｌ13オリゴカチオンとのグラフト反応によって製造される『超安定な』１４％Ａｌ−ＭＣＭ−４１アルミノ珪酸塩の新規にか焼されたものに関する、そして窒素中の２０容積％の水蒸気に８００℃で５時間暴露された後の同じメソ構造に関するＸＲＤパターン（Ａ）及び窒素の吸着／脱着等温線（Ｂ）を示す。この図には、水蒸気への暴露後の同じものの27Ａｌ  ＭＡＳ  ＮＭＲスペクトル（Ｃ）もまた含まれる。
【図１２】窒素中の２０容積％の水蒸気に８００℃で５時間暴露する前（Ａ）及び後（Ｂ）の、か焼された（５４０℃、７時間）メソ多孔性アルミノ珪酸塩分子篩のＸＲＤパターンを示す。（Ａ）はゼオライトＹの種から製造される六角形の１０％Ａｌ−ＭＳＵ−Ｓであり；（Ｂ）はＭｏｋａｙａのグラフト方法（Angew. Chem. Int. Ed., 38 No.19, 2930 (1999)）によって製造された『超安定な』六角形の１４％Ａｌ−ＭＣＭ−４１であり；（Ｃ）は慣用の珪酸塩及びアルミン酸塩前駆体からの直接合成によって製造される、整列されていない１０％Ａｌ−ＭＣＭ−４１である。強度の尺度は水蒸気処理の前及び後の試料について同一である。８００℃で水蒸気に暴露される前及び後に認められるＢＥＴ表面積及び細孔容積を、六角形の単位セルのパラメータとともに表１に示す。
【図１３】水蒸気（Ｎ2中の２０容積％のＨ2Ｏ）に８００℃で５時間暴露する前（Ａ）及び後（Ｂ）の、か焼された（５４０℃、７時間）メソ多孔性アルミノ珪酸塩分子篩に関するＮ2の吸着／脱着等温線を示す。（Ａ）は六角形の１０％Ａｌ−ＭＳＵ−Ｓであり；（Ｂ）はＭｏｋａｙａのグラフト方法によって製造された『超安定な』１４％Ａｌ−ＭＣＭ−４１であり；（Ｃ）は慣用の前駆体からの直接合成によって製造される１０％Ａｌ−ＭＣＭ−４１である。明瞭さのためには、等温線は２００ｃｃ／ｇだけ補われている。
【図１４】３００〜４５０℃の温度範囲での間のメソ多孔性アルミノ珪酸塩上のクメンの転化を示すグラフである。Ａ及びＣは、１０％Ａｌ−ＭＳＵ−Ｓのか焼された及び水蒸気処理された試料についてそれぞれ得られた転化率であり；Ｂ及びＤは直接合成によって製造された１０％Ａｌ−ＭＣＭ−４１のか焼された及び水蒸気処理された試料それぞれに関する転化率である。反応条件は、内径６ｍｍの固定床の石英反応器；触媒２００ｍｇ；クメンの流量、４．１モル／分；Ｎ2搬送ガス、２０ｃｃ／分；転化率は水蒸気上で３０分処理の後に報告する。
【図１５】慣用の前駆体から製造される５％Ａｌ−ＭＣＭ−４１に関するそしてゼオライトＺＳＭ−５の種から製造される２％Ａｌ−ＭＳＵ−Ｓに関する、４００〜８００ｃｍ-1の領域の赤外吸収スペクトルを示す。比較のために、ＺＳＭ−５の真正な試料のスペクトルも含める。
【図１６】粉末化された形態の（Ａ）テンプレートとしてのＴＰＡ+の存在下で製造されたゼオライトＺＳＭ−５の種、（Ｂ）テンプレートとしてのＴＥＡ+から製造されたゼオライトベータの種及び（Ｃ）ＴＰＡ+又はＴＥＡ+の代わりにＴＭＡ+を使用して製造される慣用のアルミノ珪酸塩アニオンのＩＲスペクトル（ＫＢｒ）を示すグラフである。
【図１７】２０％水蒸気に６００℃及び８００℃で５時間暴露する前（Ａ）及び後（Ｂ）の、か焼された（５５０℃、４時間）メソ多孔性のアルミノ珪酸塩分子篩のＸＲＤパターンを示すグラフである。（Ａ）はゼオライトＺＳＭ−５の種から製造される六角形の１．５％Ａｌ−ＭＳＵ−Ｓ(MFI)；ゼオライトＢｅｔａの種から製造される六角形の１．５％Ａｌ−ＭＳＵ−Ｓである。強度尺度は水蒸気処理の前及び後の試料について同一である。六角形の単位セルのパラメータを表２に示す。
【図１８】水蒸気処理（Ｎ2中の２０容積％のＨ2Ｏ、６００℃、５時間）の前及び後の、か焼（５５０℃、５時間）された六角形のメソ多孔性アルミノ珪酸塩分子篩に関するＮ2吸着／脱着等温線を示すグラフである。（Ａ）：ゼオライトＺＳＭ−５の種からの１．５％Ａｌ−ＭＳＵ−Ｓ；（Ｂ）：ゼオライトベータの種からの１．５％Ａｌ−ＭＳＵ−Ｓ；（Ｃ）：慣用の前駆体からの１．５％Ａｌ−ＭＣＭ−４１。明瞭さのためには、等温線は２００ｃｃ／ｇだけ補われている。
【図１９】か焼された六角形のメソ構造のＩＲスペクトルを示すグラフである。（Ａ）はゼオライトＺＳＭ−５の種から組み立てられた１．５％Ａｌ−ＭＳＵ−Ｓ；（Ｂ）はゼオライトベータの種から組み立てられた１．５％Ａｌ−ＭＳＵ−Ｓそして（Ｃ）慣用のアルミノ珪酸塩前駆体からつくられた１．５％Ａｌ−ＭＣＭ−４１である。
【図２０】８００℃で２時間水蒸気処理する前（Ａ）及び後（Ｂ）の六角形のＭＳＵ−Ｓアルミノ珪酸塩メソ構造（Ｓｉ／Ａｌ＝４９）のＸＲＤパターンを示すグラフである。組成物はゼオライトＹの種（Ｓｉ／Ａｌ＝５．６７）と珪酸ナトリウムとの混合物からＰｌｕｒｏｎｉｃ  Ｐ１２３（登録商標）界面活性剤の存在下で製造された。
【図２１】８００℃で２時間水蒸気処理する前（Ａ）及び後（Ｂ）のＭＳＵ−Ｓアルミノ珪酸塩メソ構造のＮ2の吸着及び脱着等温線を示すグラフである。組成物はゼオライトＹの種と珪酸ナトリウムとの混合物からＰｌｕｒｏｎｉｃ  Ｐ１２３（登録商標）界面活性剤の存在下で製造された。図Ａは細孔寸法を示す。
【図２２】例２３のか焼された生成物のＸＲＤパターンを示すグラフである。
【図２３】例２３のか焼された生成物のＮ2の吸着及び脱着等温線を示すグラフである。図Ａは細孔寸法を示す。
【図２４】例２４のか焼された生成物のＮ2の吸着及び脱着等温線を示すグラフである。図Ａは細孔寸法を示す。
【図２５】（Ａ）２モル％のＡｌ及び（Ｂ）５モル％のＡｌを含有するセル状泡沫の骨格構造を有する、例２５のか焼されたアルミノ珪酸塩組成物のアルミノ珪酸組成物のＮ2の吸着及び脱着等温線を示すグラフである。図Ａは細孔寸法を示す。
【図２６】（Ａ）空気中での６００℃のか焼の後の、及び（Ｂ）２０％の水蒸気に６００℃で４時間暴露の後、及び（Ｃ）２０％の水蒸気に８００℃で２時間暴露の後の、例２６のか焼されたアルミノ珪酸塩のセル状泡沫組成物（Ｓｉ／Ａｌ＝６７）のＮ2の吸着及び脱着等温線を示すグラフである。図Ａは細孔寸法を示す。
【図２７】２０％の水蒸気に６５０℃で４時間暴露の前（図Ａ）及び後（図Ｂ）のか焼されたメソ多孔性アルミノ珪酸塩のセル状泡沫（Ｓｉ／Ａｌ＝５０）のＮ2の吸着及び脱着等温線を示すグラフである。（Ａ）はＺＳＭ−５の種から、（Ｂ）はゼオライトベータの種からそして（Ｃ）は慣用の前駆体から製造される。
【図２８】例２９のか焼された生成物のＮ2の吸着及び脱着等温線を示すグラフである。図Ａは細孔寸法を示す。
【図２９】６５０℃で４時間水蒸気処理される前（Ａ）及び後（Ｂ）の、例３０の超微小多孔性のアルミノ珪酸塩組成物のＸＲＤパターンを示すグラフである。
【図３０】２０％の水蒸気に６５０℃で４時間暴露される前（Ａ）及び後（Ｂ）の、例３０のか焼された超微小多孔性組成物に関するＮ2の吸着及び脱着等温線を示すグラフである。図Ａは細孔寸法を示す。
【図３１】アルミノ珪酸塩構造を２０％の水蒸気に暴露するために使用される装置のスケッチである。
【図３１Ａ】試料チャンバーの部分的な拡大図である。
【図１】
2008110919.tif 000004
【図２】
2008110919.tif 000005
【図３】
2008110919.tif 000006
【図４】
2008110919.tif 000007
【図５】
2008110919.tif 000008
【図６】
2008110919.tif 000009
【図７】
2008110919.tif 000010
【図８】
2008110919.tif 000011
【図９】
2008110919.tif 000012
【図１０】
2008110919.tif 000013
【図１１】
2008110919.tif 000014
【図１２】
2008110919.tif 000015
【図１３】
2008110919.tif 000016
【図１４】
2008110919.tif 000017
【図１５】
2008110919.tif 000018
【図１６】
2008110919.tif 000019
【図１７】
2008110919.tif 000020
【図１８】
2008110919.tif 000021
【図１９】
2008110919.tif 000022
【図２０】
2008110919.tif 000023
【図２１】
2008110919.tif 000024
【図２２】
2008110919.tif 000025
【図２３】
2008110919.tif 000026
【図２４】
2008110919.tif 000027
【図２５】
2008110919.tif 000028
【図２６】
2008110919.tif 000029
【図２７】
2008110919.tif 000030
【図２８】
2008110919.tif 000031
【図２９】
2008110919.tif 000032
【図３０】
2008110919.tif 000033
【図３１】
2008110919.tif 000034
【図３１Ａ】
2008110919.tif 000035
【手続補正書】
【提出日】平成20年2月7日(2008.2.7)
【手続補正１】
【補正対象書類名】特許請求の範囲
【補正対象項目名】全文
【補正方法】変更
【補正の内容】
【特許請求の範囲】
【請求項１】
四面体のＳｉＯ4単位及び四面体のＡｌＯ4単位を結合することによって作られた骨格を含む多孔性の構造化されたアルミノ珪酸塩組成物であって、該骨格が細孔を画定し、１０００対１〜１対１の間のＳｉ対Ａｌモル比、２〜１００ｎｍの間の基底間隔に対応する少なくとも１つのＸ線回折ピーク、２００〜１４００ｍ2／ｇの間のＢＥＴ表面積、１〜１００ｎｍの間の平均細孔寸法及び０．１〜３．５ｃｍ3／ｇの間の細孔容積を有する多孔性のアルミノ珪酸塩組成物を形成する方法であって、（ａ）水溶液、ゲル、懸濁液で湿潤された粉末及びこれらの混合物からなる群から選択されるプロトゼオライトアルミノ珪酸塩の種を供給し；
（ｂ）水性媒体中の種を混合物中で有機界面活性剤と反応させ；
（ｃ）段階（ｂ）の混合物を２５〜２００℃の温度で熟成して、該組成物の沈殿を得；そして
（ｄ）該組成物を段階（ｃ）の混合物から分離する
ことを含む、上記多孔性のアルミノ珪酸塩組成物を形成する方法。
【請求項２】
種がゼオライトの種である、請求項１に記載の方法。
【請求項３】
有機界面活性剤がオニウムイオン界面活性剤及び非イオン界面活性剤からなる群から選択される、請求項１又は２に記載の方法。
【請求項４】
有機界面活性剤が、アルキル中に２〜３６個の間の炭素原子を含み、芳香族炭化水素中に６〜３６個の間の炭素原子を含むアルキルアルコール、アルキルアミン、芳香族炭化水素及びこれらの混合物からなる群から選択される共界面活性剤を含む、請求項３に記載の方法。
【請求項５】
ゼオライトの種が有機オニウムイオン、アルカリ金属イオン及びこれらの混合物からなる群から選択される構造誘導剤を用いて形成される、請求項２に記載の方法。
【請求項６】
さらに組成物がか焼される、請求項１又は２に記載の方法。
【請求項７】
さらに組成物が４００℃以上でか焼される請求項１、２又は５に記載の方法。
【請求項８】
四面体のＳｉＯ4単位及び四面体のＡｌＯ4単位を結合することによって作られた骨格を含む多孔性の構造化されたアルミノ珪酸塩組成物であって、該骨格が細孔を画定し、１０００対１〜１対１の間のＳｉ対Ａｌモル比、２〜１００ｎｍの間の基底間隔に対応する少なくとも１つのＸ線回折ピーク、２００〜１４００ｍ2／ｇの間のＢＥＴ表面積、１〜１００ｎｍの間の平均細孔寸法及び０．１〜３．５ｃｍ3／ｇの間の細孔容積を有するメソ多孔性のアルミノ珪酸塩組成物を形成する方法であって、
（ａ）塩基性のｐＨで珪酸ナトリウム溶液をアルミン酸ナトリウム溶液とアルミニウム対珪素比１０００対１〜１対１の間で反応させ、混合物を２５〜２００℃で４８時間までの期間にわたって熟成してゼオライトの種を形成し；
（ｂ）得られる混合物を界面活性剤と反応させ；
（ｃ）（ｂ）から得られる混合物をプロトン酸によって酸性化して、ＯＨ-／（Ｓｉ＋Ａｌ）比が０．１０〜１０の範囲にある混合物を得；
（ｄ）段階（ｃ）からの混合物を２０〜２００℃の温度で熟成して該組成物の沈殿を得；そして
（ｅ）段階（ｄ）の混合物から該組成物を分離する
ことを含む、上記メソ多孔性のアルミノ珪酸塩組成物を形成する方法。
【請求項９】
四面体のＳｉＯ4単位及び四面体のＡｌＯ4単位を結合することによって作られた骨格を含む多孔性の構造化されたアルミノ珪酸塩組成物であって、該骨格が細孔を画定し、１０００対１〜１対１の間のＳｉ対Ａｌモル比、２〜１００ｎｍの間の基底間隔に対応する少なくとも１つのＸ線回折ピーク、２００〜１４００ｍ2／ｇの間のＢＥＴ表面積、１〜１００ｎｍの間の平均細孔寸法及び０．１〜３．５ｃｍ3／ｇの間の細孔容積を有するメソ多孔性のアルミノ珪酸塩組成物を形成する方法であって、
（ａ）塩基性のｐＨで珪酸ナトリウム溶液をアルミン酸ナトリウム溶液とアルミニウム対珪素比１０００対１〜１対１の間で反応させ、混合物を２５〜２００℃で４８時間までの期間にわたって熟成してゼオライトの種を形成し；
（ｂ）得られる混合物を界面活性剤及び共界面活性剤と反応させ；
（ｃ）（ｂ）から得られる混合物をプロトン酸によって酸性化して、ＯＨ-／（Ｓｉ＋Ａｌ）比が０．１０〜１０の範囲にある混合物を得；
（ｄ）段階（ｃ）からの混合物を２０〜２００℃の温度で熟成して組成物の沈殿を得；そして
（ｅ）段階（ｄ）の混合物から組成物を分離する
ことを含むメソ多孔性のアルミノ珪酸塩組成物を形成する方法。
【請求項１０】
コロイド状シリカ、ヒュームドシリカ、シリカゲル、シリコンアルコキシド及びこれらの混合物からなる群から選択される珪素源に水酸化ナトリウムを反応させることにより珪酸ナトリウムが調製される、請求項８又は９に記載の方法。
【請求項１１】
アルミン酸ナトリウムが水酸化ナトリウムを可溶性アルミニウム塩、カチオン性アルミニウムオリゴマー、水酸化アルミニウム、酸化アルミニウム、アルミニウムアルコキシド及びこれらの混合物からなる群から選択されるアルミニウム源に反応させることにより製造される、請求項８又は９に記載の方法。
【請求項１２】
界面活性剤が
（ａ）炭素原子８〜３６個を含む疎水性部分を有するアルキル第４級アンモニウム界面活性剤、
（ｂ）親水性部分としてポリエチレンオキサイドブロックを含む非イオン界面活性剤、及び
（ｃ）非イオンアミン界面活性剤
からなる群から選択される、請求項８又は９に記載の方法。
【請求項１３】
組成物が１．０Ｍの硝酸アルミニウムの外部標準に対して５７〜６５ｐｐｍの範囲にある化学シフトを示す27Ａｌ−ＮＭＲ共鳴線を有する、請求項８又は９に記載の方法。
【請求項１４】
四面体のＳｉＯ4単位及び四面体のＡｌＯ4単位を結合することによって作られた骨格を含む多孔性の構造化されたアルミノ珪酸塩組成物であって、該骨格が細孔を画定し、１０００対１〜１対１の間のＳｉ対Ａｌモル比、２〜１００ｎｍの間の基底間隔に対応する少なくとも１つのＸ線回折ピーク、２００〜１４００ｍ2／ｇの間のＢＥＴ表面積、１〜１００ｎｍの間の平均細孔寸法及び０．１〜３．５ｃｍ3／ｇの間の細孔容積を有するメソ多孔性のアルミノ珪酸塩組成物を形成する方法であって、
（ａ）水溶液、ゲル、懸濁液、湿潤粉末、又はこれらの組み合わせとして水性媒体中にゼオライトの種を供給し；
（ｂ）該水性媒体中のゼオライトの種を界面活性剤と反応させ、ここで該水性媒体は０．１０〜１０の範囲のＯＨ-／（Ｓｉ＋Ａｌ）比を有し、
（ｃ）段階（ｂ）からの混合物を２０〜２００℃の間の温度で熟成して該組成物の沈殿を得；そして
（ｄ）段階（ｃ）の混合物から該組成物を分離する
ことを含む、上記メソ多孔性アルミノ珪酸塩組成物を形成する方法。